(57)【要約】  本発明の目的は、ＥＰＤＭなどの非極性の重合体、アクリルゴム（ＡＣＭ）、エピクロロヒドリンゴム（ＥＣＯ）などとフッ素系ゴムなどの耐油性に優れる重合体との接着強度が良好な積層体を得ることにあり、本発明は、層（Ａ）と層（Ｂ）とを含むことを特徴とする積層体に係る。  層（Ａ）：以下の重合体から選ばれる１種以上の重合体を含む層  エチレン・α−オレフィン・非共役ポリエン共重合体、エチレン・カルボン酸共重合体、アクリル系ゴム、およびエピクロルヒドリンゴム  層（Ｂ）：以下の重合体から選ばれる１種以上の重合体を含む層  アクリル系ゴム、およびハロゲン含有重合体【特許請求の範囲】
【請求項１】
層（Ａ）と層（Ｂ）とを含むことを特徴とする積層体。
層（Ａ）：以下の重合体から選ばれる１種以上の重合体を含む層
エチレン・α−オレフィン・非共役ポリエン共重合体、エチレン・カルボン酸共重合体、アクリル系ゴム、およびエピクロロヒドリンゴム
層（Ｂ）：以下の重合体から選ばれる１種以上の重合体を含む層
アクリル系ゴム、およびハロゲン含有重合体
【請求項２】
上記層（Ａ）が、下記層（１）および層（２）から選択される少なくとも１種の層、および上記層（Ｂ）が、下記層（３）および層（４）から選択される少なくとも１種の層を含む積層体であり、
前記層（１）および層（２）から選択される少なくとも１種の層の少なくとも一つの層（Ａ）と層（３）および層（４）から選択される少なくとも１種の層の少なくとも一つの層（Ｂ）とが直接接しているか、または接着剤層を介して接してなることを特徴とする請求項１に記載の積層体。
層（Ａ）
層（１）：エチレン・α−オレフィン・非共役ポリエン共重合体、当該エチレン・α−オレフィン・非共役ポリエン共重合体：１００質量部に対し、２族元素および１３族元素から選択される少なくとも１種の元素と水酸基とを含有する無機化合物（Ｅ）を０．１〜３０質量部含有する共重合体組成物からなる層。
層（２）：エチレン・カルボン酸共重合体からなる層。
層（Ｂ）
層（３）：アクリル系ゴムからなる層。
層（４）：ハロゲン含有重合体からなる層。
【請求項３】
前記層（１）が、エチレン・α−オレフィン・非共役ポリエン共重合体：１００質量部に対し、さらにオニウム塩を０．２質量部以上１０質量部以下含有することを特徴とする請求項２に記載の積層体。
【請求項４】
前記層（２）が、オニウム塩をエチレン・カルボン酸共重合体１００質量部当たり０．２質量部以上、および２族元素および１３族元素から選択される少なくとも１種の元素と水酸基とを含有する無機化合物をエチレン・カルボン酸共重合体１００質量部当たり７質量部以上含有することを特徴とする請求項２に記載の積層体。
【請求項５】
前記層（２）が、オニウム塩をエチレン・カルボン酸共重合体１００質量部当たり０．２質量部以上、１０質量部以下および２族元素および１３族元素から選択される少なくとも１種の元素と水酸基とを含有する無機化合物をエチレン・カルボン酸共重合体１００質量部当たり７質量部以上１００質量部以下含有することを特徴とする請求項２に記載の積層体。
【請求項６】
前記層（１）と層（４）とが、直接接着している請求項２〜５のいずれか一項に記載の積層体。
【請求項７】
前記層（１）および層（２）から選択される少なくとも１種の層（Ａ）と、前記層（３）とが接着剤層を介して接着していることを特徴とする請求項２〜５のいずれか一項に記載の積層体。
【請求項８】
前記エチレン・α−オレフィン・非共役ポリエン共重合体が、下記要件（Ｉ）〜（ＩＩＩ）を満たす請求項２〜７のいずれか一項に記載の積層体。
要件（Ｉ）：エチレンに由来する構成単位と、α−オレフィンに由来する構成単位とのモル比（エチレン／α−オレフィン）が４０／６０〜９９．９／０．１である。
要件（ＩＩ）：非共役ポリエンに由来する構成単位が、エチレン・α−オレフィン・非共役ポリエン共重合体１００質量％中、０．０７〜１０質量％である。
要件（ＩＩＩ）：１３５℃のデカリン中で測定した極限粘度［η］が１．０〜４．０ｄｌ／ｇである。
【請求項９】
前記エチレン・α−オレフィン・非共役ポリエン共重合体が、５‐ビニル‐２‐ノルボルネン（ＶＮＢ）由来の構成単位を有する、請求項２〜８のいずれか一項に記載の積層体。
【請求項１０】
前記エチレン・α−オレフィン・非共役ポリエン共重合体が、下記要件（ＩＶ）を満たす、請求項２〜９のいずれか一項に記載の積層体。
要件（ＩＶ）：下記式（ｉ）で表されるＢ値が、１．２０以上である。
Ｂ値＝（［ＥＸ］＋２［Ｙ］）／〔２×［Ｅ］×（［Ｘ］＋［Ｙ］）〕・・（ｉ）
［ここで［Ｅ］、［Ｘ］および［Ｙ］は、それぞれ、エチレン、α−オレフィン、および非共役ポリエンのモル分率を示し、［ＥＸ］はエチレン−α−オレフィンダイアッド連鎖分率を示す。］
【請求項１１】
請求項１に記載の層（Ａ）が下記層（２−１）であり、層（Ｂ）が下記層（２−２）であり、当該層（２−１）と下記層（２−２）とが直接接合されてなることを特徴とする請求項１に記載の積層体。
層（２−１）：アクリル系ゴム（Ａ）、および当該（Ａ）：１００質量部に対し、２族元素および１３族元素から選択される少なくとも１種の元素と水酸基とを含有する無機化合物（Ｂ）を１〜３０質量部含む組成物からなる層。
層（２−２）：ハロゲン含有重合体（Ｃ）〔但し、層（２−１）のアクリル系ゴムを除く。〕からなる層。
【請求項１２】
ハロゲン含有重合体（Ｃ）が、フッ素系重合体である請求項１１に記載の積層体。
【請求項１３】
層（２−２）のハロゲン含有重合体（Ｃ）が、ポリオール系の架橋剤で架橋されてなる請求項１２に記載の積層体。
【請求項１４】
請求項１に記載の層（Ａ）が下記層（３−１）であり、層（Ｂ）が下記層（３−２）であり、当該層（３−１）と下記層（３−２）とが直接接合されてなることを特徴とする請求項１に記載の積層体。
層（３−１）：エピクロロヒドリンゴム（Ａ）、当該（Ａ）：１００質量部に対し、２族元素および１３族元素から選択される少なくとも１種の元素と水酸基とを含有する無機化合物（Ｂ）を１〜３０質量部、およびオニウム塩を０．２質量部以上１０質量部以下含む組成物からなる層。
層（３−２）：ハロゲン含有重合体（Ｃ）〔但し、層（１）のエピクロロヒドリンゴムを除く。〕からなる層。
【請求項１５】
ハロゲン含有重合体（Ｃ）が、フッ素系重合体である請求項１４に記載の積層体。
【請求項１６】
層（３−２）のハロゲン含有重合体（Ｃ）が、ポリオール系の架橋剤で架橋されてなる請求項１５に記載の積層体。
【請求項１７】
請求項１〜１６のいずれか一項に記載の積層体を、少なくとも一部として有するホース。
【請求項１８】
自動車用、モーターバイク用、工業機械用、建設機械用または農業機械用のいずれかの用途に用いられる、請求項１７に記載のホース。
【請求項１９】
自動車用ターボチャージャーホースに用いられる、請求項１８に記載のホース。
【発明の詳細な説明】
【技術分野】
【０００１】
本発明は接着強度に優れる異種の重合体からなる層を有する積層体およびその用途に関する。
【背景技術】
【０００２】
合成ゴムなどの重合体から形成される工業用ホースでは、強度、柔軟性、耐熱性、耐屈曲性、耐溶剤性など様々な物性が要求されるが、１種類のゴムですべての要求特性を満足させるのは困難である。このため、異なる性質を有する重合体（合成ゴム）を積層して用いることが一般に行われている。【０００３】
フッ素系重合体は耐熱性、耐油性、耐薬品性、耐候性などに優れ、工業用材料、その他の分野において有用である。しかしフッ素系重合体は高価であり、そしてこれらの分野で汎用的に使用するときは経済性を無視することができないため、卓越した性能を有しながらも飛躍的に使用量が増加することが期待できないのが現状である。【０００４】
一方、アクリル酸エステルと２−クロルエチルビニールエーテルとの共重合体であるアクリルゴム（ＡＣＭ）、エピクロロヒドリンゴム（ＥＣＯ）などのハロゲン含有ゴムは、耐油性、耐熱性、耐候性などに優れていることから、自動車用を中心とした各種シール材、ガスケット、パッキン、オイルホース、エアーホースなどの耐熱・耐油ホース等の機能部品に広く使用されている。【０００５】
異種合成ゴムを積層する場合、極性を有する合成ゴムの場合は他の合成ゴムに直接接着することもあるが、非極性のゴムの場合は接着剤層を介して接着する方法が一般的である。【０００６】
自動車のエンジン回りのゴムホースでは、耐熱老化性、耐疲労性、耐油性などが高いレベルで要求される。そのため、高価なフッ素系ゴムとアクリルゴムを積層したホースが用いられてきた。フッ素系ゴムと、非極性ゴムとの接着では、接着剤層を介して接着するのが一般的であった（例えば、特許文献１参照）。接着剤層を介さないで接着する方法としては、フッ素ゴムおよび加硫剤を含む層と、非フッ素系ゴムおよび加硫剤を含む層とを、加硫接着により接着することが提案されている（例えば、特許文献２参照）。【０００７】
自動車の省燃費化に向け、近年エンジンはダウンサイジング、ターボ化が進んでいる。ターボチャージャー付きエンジンは、コンプレッサーホイールによって圧縮された空気をチャージエアクーラーで冷却してエンジンに送り込む構造となっており、コンプレッサーホイールとチャージエアクーラー間はゴムホースで繋がれている。このターボチャージャーホースには、高圧・高温（１８０℃程度）の空気が通るため高い耐熱老化性が求められる。また、空気の通過により発生する絶え間ない圧力振動に耐えるため耐疲労性も求められる。現在このような用途においては、耐熱老化性の高いアクリルゴムやシリコーンエラストマーなどが採用されている。【０００８】
かかる耐熱・耐油ホースなどの産業用ホースは、強度、柔軟性、耐熱性、耐屈曲性、耐溶剤性など様々な物性が要求されるので、１種類のゴムですべての要求特性を満足させるのは困難である。このため、異なる性質を有するゴム、例えば上記フッ素系重合体とハロゲン含有ゴムを積層して用いることが試みられている。【０００９】
しかしながら、フッ素系重合体とハロゲン含有ゴムとは接着性に劣ることから、例えば、アクリル系エラストマーに過酸化物、第４級アンモニウムブロマイド、エポキシ化脂肪酸エステル等を配合する方法（特許文献２）、フッ素系重合体にシリカ系充填剤および有機過酸化物、アクリルゴムにシリカ系充填剤、有機過酸化物およびシランカップリング剤を配合する方法（特許文献３）、フッ素系重合体あるいはハロゲン含有ゴムの何れかに金属酸化物を配合する方法（特許文献４）など、種々の方法が提案されている。【００１０】
特許文献４には、エチレン・アルキルアクリレート共重合体を含む組成物およびその硬化物が記載されており、加硫物である硬化物が、従来の加硫物よりも向上した耐衝撃疲労性および耐熱性を示すことが記載されている。【００１１】
特許文献５には、優れた耐熱性および耐疲労性を有し、内層の亀裂の発生を防ぐものとして、フッ素系ゴムからなる最内層のゴム層と、シリコーンゴム、アクリルゴム、エチレン・アクリルゴムなどによる外皮層とを有する、配管の締結構造が提案されている。【００１２】
また、エチレン・プロピレン・ジエンゴム（ＥＰＤＭ）のような非極性ゴムと、他の材料との接着は一般に困難であった。ＥＰＤＭは、非極性ゴムなので、積層する際に、接着剤層を介する方法が一般的であった（例えば、特許文献６参照）。【００１３】
また、特許文献７には、ＥＰＤＭに酸化マグネシウムなどの金属酸化物を配合して、フッ素系ゴムとの接着性を改良することが提案されている。
【先行技術文献】
【特許文献】
【００１４】
【特許文献１】特表２００５−５２３１８１号公報
【特許文献１】特開昭６１−１８９９３４号公報
【特許文献２】特開平１−１５２０６０号公報
【特許文献３】国際公開第２００３／０３９８５８号
【特許文献４】特表２００９−５００４７３号公報
【特許文献５】特開２０１３−２２１５８０号公報
【特許文献６】特開２０１４−１６２８２３号公報
【特許文献７】国際公開第２０１７／１５０６１２号
【発明の概要】
【発明が解決しようとする課題】
【００１５】
本発明の目的は、ＥＰＤＭなどの非極性の重合体、アクリルゴム（ＡＣＭ）、エピクロロヒドリンゴム（ＥＣＯ）などとフッ素系ゴムなどの耐油性に優れる重合体との接着強度が良好な積層体を得ることにある。
【課題を解決するための手段】
【００１６】
本発明は、以下の［１］〜［１９］に係る。【００１７】
［１］層（Ａ）と層（Ｂ）とを含むことを特徴とする積層体に係る。【００１８】
層（Ａ）：以下の重合体から選ばれる１種以上の重合体を含む層
エチレン・α−オレフィン・非共役ポリエン共重合体、エチレン・カルボン酸共重合体、アクリル系ゴム、およびエピクロロヒドリンゴム
層（Ｂ）：以下の重合体から選ばれる１種以上の重合体を含む層
アクリル系ゴム、およびハロゲン含有重合体
［２］上記層（Ａ）が、下記層（１）および層（２）から選択される少なくとも１種の層、および上記層（Ｂ）が、下記層（３）および層（４）から選択される少なくとも１種の層を含む積層体であり、
前記層（１）および層（２）から選択される少なくとも１種の層の少なくとも一つの層（Ａ）と層（３）および層（４）から選択される少なくとも１種の層の少なくとも一つの層（Ｂ）とが直接接しているか、または接着剤層を介して接してなることを特徴とする項［１］に記載の積層体。【００１９】
層（Ａ）
層（１）：エチレン・α−オレフィン・非共役ポリエン共重合体、当該エチレン・α−オレフィン・非共役ポリエン共重合体：１００質量部に対し、２族元素および１３族元素から選択される少なくとも１種の元素と水酸基とを含有する無機化合物（Ｅ）を０．１〜３０質量部含有する共重合体組成物からなる層。【００２０】
層（２）：エチレン・カルボン酸共重合体からなる層。【００２１】
層（Ｂ）
層（３）：アクリル系ゴムからなる層。【００２２】
層（４）：ハロゲン含有重合体からなる層。【００２３】
［３］前記層（１）が、エチレン・α−オレフィン・非共役ポリエン共重合体：１００質量部に対し、さらにオニウム塩を０．２質量部以上１０質量部以下含有することを特徴とする項［２］に記載の積層体。【００２４】
［４］前記層（２）が、オニウム塩をエチレン・カルボン酸共重合体１００質量部当たり０．２質量部以上、および２族元素および１３族元素から選択される少なくとも１種の元素と水酸基とを含有する無機化合物をエチレン・カルボン酸共重合体１００質量部当たり７質量部以上含有することを特徴とする項［２］に記載の積層体。【００２５】
［５］前記層（２）が、オニウム塩をエチレン・カルボン酸共重合体１００質量部当たり０．２質量部以上、１０質量部以下および２族元素および１３族元素から選択される少なくとも１種の元素と水酸基とを含有する無機化合物をエチレン・カルボン酸共重合体１００質量部当たり７質量部以上１００質量部以下含有することを特徴とする項［２］に記載の積層体。【００２６】
［６］前記層（１）と層（４）とが、直接接着している項［２］〜［５］のいずれか一項に記載の積層体。【００２７】
［７］前記層（１）および層（２）から選択される少なくとも１種の層（Ａ）と、前記層（３）とが接着剤層を介して接着していることを特徴とする項［２］〜［５］のいずれか一項に記載の積層体。【００２８】
［８］前記エチレン・α−オレフィン・非共役ポリエン共重合体が、下記要件（Ｉ）〜（ＩＩＩ）を満たす項［２］〜［７］のいずれか一項に記載の積層体。【００２９】
要件（Ｉ）：エチレンに由来する構成単位と、α−オレフィンに由来する構成単位とのモル比（エチレン／α−オレフィン）が４０／６０〜９９．９／０．１である。【００３０】
要件（ＩＩ）：非共役ポリエンに由来する構成単位が、エチレン・α−オレフィン・非共役ポリエン共重合体１００質量％中、０．０７〜１０質量％である。【００３１】
要件（ＩＩＩ）：１３５℃のデカリン中で測定した極限粘度［η］が１．０〜４．０ｄｌ／ｇである。【００３２】
［９］前記エチレン・α−オレフィン・非共役ポリエン共重合体が、５‐ビニル‐２‐ノルボルネン（ＶＮＢ）由来の構成単位を有する、項［２］〜［８］のいずれか一項に記載の積層体。【００３３】
［１０］前記エチレン・α−オレフィン・非共役ポリエン共重合体が、下記要件（ＩＶ）を満たす、項［２］〜［９］のいずれか一項に記載の積層体。【００３４】
要件（ＩＶ）：下記式（ｉ）で表されるＢ値が、１．２０以上である。【００３５】
Ｂ値＝（［ＥＸ］＋２［Ｙ］）／〔２×［Ｅ］×（［Ｘ］＋［Ｙ］）〕・・（ｉ）
［ここで［Ｅ］、［Ｘ］および［Ｙ］は、それぞれ、エチレン、α−オレフィン、および非共役ポリエンのモル分率を示し、［ＥＸ］はエチレン−α−オレフィンダイアッド連鎖分率を示す。］
［１１］前記項［１］に記載の層（Ａ）が下記層（２−１）であり、層（Ｂ）が下記層（２−２）であり、当該層（２−１）と下記層（２−２）とが直接接合されてなることを特徴とする項［１］に記載の積層体。【００３６】
層（２−１）：アクリル系ゴム（Ａ）、および当該（Ａ）：１００質量部に対し、２族元素および１３族元素から選択される少なくとも１種の元素と水酸基とを含有する無機化合物（Ｂ）を１〜３０質量部含む組成物からなる層。【００３７】
層（２−２）：ハロゲン含有重合体（Ｃ）〔但し、層（２−１）のアクリル系ゴムを除く。〕からなる層。【００３８】
［１２］ハロゲン含有重合体（Ｃ）が、フッ素系重合体である項［１１］に記載の積層体。【００３９】
［１３］層（２−２）のハロゲン含有重合体（Ｃ）が、ポリオール系の架橋剤で架橋されてなる項［１２］に記載の積層体。【００４０】
［１４］前記項［１］に記載の層（Ａ）が下記層（３−１）であり、層（Ｂ）が下記層（３−２）であり、当該層（３−１）と下記層（３−２）とが直接接合されてなることを特徴とする項［１］に記載の積層体。【００４１】
層（３−１）：エピクロロヒドリンゴム（Ａ）、および当該（Ａ）：１００質量部及び２族元素および１３族元素から選択される少なくとも１種の元素と水酸基とを含有する無機化合物（Ｂ）を１〜３０質量部、およびオニウム塩を０．２質量部以上１０質量部以下含む組成物からなる層。【００４２】
層（３−２）：ハロゲン含有重合体（Ｃ）〔但し、層（１）のエピクロロヒドリンゴムを除く。〕からなる層。【００４３】
［１５］ハロゲン含有重合体（Ｃ）が、フッ素系重合体である項［１４］に記載の積層体。【００４４】
［１６］層（３−２）のハロゲン含有重合体（Ｃ）が、ポリオール系の架橋剤で架橋されてなる項［１５］に記載の積層体。【００４５】
［１７］前記項［１］〜［１６］のいずれか一項に記載の積層体を、少なくとも一部として有するホース。【００４６】
［１８］自動車用、モーターバイク用、工業機械用、建設機械用または農業機械用のいずれかの用途に用いられる、項［１７］に記載のホース。【００４７】
［１９］自動車用ターボチャージャーホースに用いられる、項［１８］に記載のホース。
【発明の効果】
【００４８】
本発明の積層体は、層間の接着強度が良好であるので、種々の用途に用い得る。
【発明を実施するための形態】
【００４９】
《エチレン・α−オレフィン・非共役ポリエン共重合体》
本発明の積層体の層（Ａ）および層（１）を形成する重合体は、下記特性を有するエチレン・α−オレフィン・非共役ポリエン共重合体である。
【００５０】
本発明に係わるエチレン・α−オレフィン・非共役ポリエン共重合体を構成するα−オレフィンとしては、炭素原子数３〜２０のα−オレフィンが好ましい。α−オレフィンとしては、例えば、プロピレン、１−ブテン、１−ペンテン、１−ヘキセン、４−メチル−１−ペンテン、１−ヘプテン、１−オクテン、１−デセン、１−ドデセン、１−テトラデセン、１−ヘキサデセン、１−エイコセンなどが挙げられる。これらのうち、プロピレン、１−ブテン、１−ヘキセン、１−オクテンなどの炭素原子数３〜８のα−オレフィンが好ましく、特にプロピレンが好ましい。このようなα−オレフィンは、原料コストが比較的安価であり、得られるエチレン・α−オレフィン・非共役ポリエン共重合体が優れた機械的性質を示し、さらにゴム弾性を持った積層体を得ることができるため好ましい。これらのα−オレフィンは一種単独で用いても、二種以上を用いてもよい。
【００５１】
本発明に係わるエチレン・α−オレフィン・非共役ポリエン共重合体は、少なくとも１種のα−オレフィンに由来する構成単位を含んでおり、２種以上のα−オレフィンに由来する構成単位を含んでいてもよい。
【００５２】
本発明に係わるエチレン・α−オレフィン・非共役ポリエン共重合体を構成する非共役ポリエンとしては、５−ビニル−２−ノルボルネン（ＶＮＢ）、ノルボルナジエン、１，４−ヘキサジエン、ジシクロペンタジエン、５−エチリデン−２−ノルボルネン（ＥＮＢ）、５−メチレン−２−ノルボルネン、５−（２−プロペニル）−２−ノルボルネン、５−（３−ブテニル）−２−ノルボルネン、５−（１−メチル−２−プロペニル）−２−ノルボルネン、５−（４−ペンテニル）−２−ノルボルネン、５−（１−メチル−３−ブテニル）−２−ノルボルネン、５−（５−ヘキセニル）−２−ノルボルネン、５−（１−メチル−４−ペンテニル）−２−ノルボルネン、５−（２，３−ジメチル−３−ブテニル）−２−ノルボルネン、５−（２−エチル−３−ブテニル）−２−ノルボルネン、５−（６−ヘプテニル）−２−ノルボルネン、５−（３−メチル−５−ヘキセニル）−２−ノルボルネン、５−（３，４−ジメチル−４−ペンテニル）−２−ノルボルネン、５−（３−エチル−４−ペンテニル）−２−ノルボルネン、５−（７−オクテニル）−２−ノルボルネン、５−（２−メチル−６−ヘプテニル）−２−ノルボルネン、５−（１，２−ジメチル−５−ヘキセニル）−２−ノルボルネン、５−（５−エチル−５−ヘキセニル）−２−ノルボルネン、５−（１，２，３−トリメチル−４−ペンテニル）−２−ノルボルネンなどが挙げられる。これら非共役ポリエンは一種単独で用いても、二種以上を用いてもよい。
【００５３】
本発明に係わるエチレン・α−オレフィン・非共役ポリエン共重合体は、少なくとも１種の非共役ポリエンに由来する構成単位を含んでおり、２種以上の非共役ポリエンに由来する構成単位を含んでいてもよい。
【００５４】
これら非共役ポリエンとしては、入手容易性が高く、重合後の架橋反応時に有機過酸化物との反応性が良好で、積層体の耐熱性、耐疲労性に優れる観点からはＶＮＢが好ましい。すなわち、エチレン・α−オレフィン・非共役ポリエン共重合体が、ＶＮＢ由来の構成単位を有することが好ましい。エチレン・α−オレフィン・非共役ポリエン共重合体中の、ＶＮＢ由来の構成単位が、エチレン・α−オレフィン・非共役ポリエン共重合体１００質量％中、０．０７〜１０質量％であることが好ましく、０．１〜８．０質量％であることがより好ましく、０．５〜５．０質量％であることが最も好ましい。
【００５５】
また、非共役ポリエンとしては、入手容易性が高く、重合後の架橋反応時に硫黄や加硫促進剤との反応性が高く、架橋速度を制御しやすく、良好な機械物性が得られやすい観点からはＥＮＢが好ましい。すなわち、エチレン・α−オレフィン・非共役ポリエン共重合体が、ＥＮＢ由来の構成単位を有することが好ましい。
【００５６】
本発明に係わるエチレン・α−オレフィン・非共役ポリエン共重合体は、下記要件（Ｉ）〜（ＩＩＩ）の少なくとも一つの要件を満たすことが好ましく、下記要件（Ｉ）〜（ＩＩＩ）の少なくとも二つの要件を満たすことがより好ましく、下記要件（Ｉ）〜（ＩＩＩ）を満たすことが特に好ましい。
【００５７】
要件（Ｉ）：エチレンに由来する構成単位と、α−オレフィンに由来する構成単位とのモル比（エチレン／α−オレフィン）が４０／６０〜９９．９／０．１である。
【００５８】
要件（ＩＩ）：非共役ポリエンに由来する構成単位が、エチレン・α−オレフィン・非共役ポリエン共重合体１００質量％中、０．０７〜１０質量％である。
【００５９】
要件（ＩＩＩ）：１３５℃のデカリン中で測定した極限粘度［η］が１．０〜４．０ｄｌ／ｇである。
【００６０】
［要件（Ｉ）］
要件（Ｉ）は、エチレンに由来する構成単位と、α−オレフィンに由来する構成単位とのモル比（エチレン／α−オレフィン）が４０／６０〜９９．９／０．１であることを特定するものである。
【００６１】
エチレンに由来する構成単位と、α−オレフィンに由来する構成単位とのモル比（エチレン／α−オレフィン）は、５５／４５〜８５／１５であることがより好ましく、５５／４５〜７８／２２であることが特に好ましい。
【００６２】
前記エチレン／α−オレフィンが前記範囲内であると、エチレン・α−オレフィン・非共役ポリエン共重合体を架橋することにより得られる、架橋体からなる層が優れたゴム弾性を示し、機械的強度および柔軟性に優れたものとなるため好ましい。また、前記範囲内では、エチレン・α−オレフィン・非共役ポリエン共重合体が優れたゴム弾性を示し、機械的強度ならびに柔軟性に優れるため好ましい。
【００６３】
なお、エチレン・α−オレフィン・非共役ポリエン共重合体中のエチレンに由来する構成単位と、α−オレフィンに由来する構成単位とのモル比は、13Ｃ−ＮＭＲにより求めることができる。
【００６４】
［要件（ＩＩ）］
要件（ＩＩ）は、非共役ポリエンに由来する構成単位が、エチレン・α−オレフィン・非共役ポリエン共重合体１００質量％中、０．０７〜１０質量％であるであることを特定するものである。
【００６５】
非共役ポリエンに由来する構成単位の量は、０．１〜８．０質量％であることがより好ましく、０．５〜５．０質量％であることが特に好ましい。非共役ポリエンに由来する構成単位を前記範囲内で有するエチレン・α−オレフィン・非共役ポリエン共重合体は、充分な硬度を有し、機械特性に優れたものとなるため好ましく、架橋密度が大きい架橋体を得ることができるため、架橋体からなる層の硬度を高めることができるため好ましい。
【００６６】
なお、非共役ポリエンに由来する構成単位の量は、13Ｃ−ＮＭＲにより求めることができる。
【００６７】
［要件（ＩＩＩ）］
要件（ＩＩＩ）は、エチレン・α−オレフィン・非共役ポリエン共重合体の、１３５℃のデカリン中で測定した極限粘度［η］が１．０〜４．０ｄｌ／ｇであることを特定するものである。
【００６８】
極限粘度［η］は、１．５〜４．０ｄｌ／ｇであることがより好ましい。極限粘度が前記範囲内にあると物性と加工性のバランスが良好であるため好ましい。エチレン・α−オレフィン・非共役ポリエン共重合体の極限粘度［η］は、実施例に記載の方法により測定することができる。
【００６９】
また、エチレン・α−オレフィン・非共役ポリエン共重合体は、下記要件（ＩＶ）を満たすことが好ましい。
【００７０】
［要件（ＩＶ）］
要件（ＩＶ）は、エチレン・α−オレフィン・非共役ポリエン共重合体の、下記式（ｉ）で表されるＢ値が、１．２０以上であることを特定するものである。
【００７１】
Ｂ値＝（［ＥＸ］＋２［Ｙ］）／〔２×［Ｅ］×（［Ｘ］＋［Ｙ］）〕・・（ｉ）
［ここで［Ｅ］、［Ｘ］および［Ｙ］は、それぞれ、エチレン、α−オレフィン、および非共役ポリエンのモル分率を示し、［ＥＸ］はエチレン−α−オレフィンダイアッド連鎖分率を示す。］
上記Ｂ値は、より好ましくは１．２０〜１．４０であり、特に好ましくは１．２０〜１．２５である。
【００７２】
Ｂ値が前記範囲内では、エチレン・α−オレフィン・非共役ポリエン共重合体は、低温での圧縮永久歪が小さくなり、低温でのゴム弾性と常温での引張強度とのバランスに優れるため好ましい。
【００７３】
エチレン・α−オレフィン・非共役ポリエン共重合体のＢ値が１．２０以上であり、且つ非共役ポリエンがＶＮＢであると、本発明の積層体は特に耐疲労性に優れる傾向があり、好ましい。
【００７４】
なお、Ｂ値は、共重合体中における共重合モノマー連鎖分布のランダム性を示す指標であり、上記式（ｉ）中の［Ｅ］、［Ｘ］、［Ｙ］、［ＥＸ］は、13Ｃ−ＮＭＲスペクトルを測定し、Ｊ．  Ｃ．Ｒａｎｄａｌｌ  ［Ｍａｃｒｏｍｏｌｅｃｕｌｅｓ，  １５，  ３５３  （１９８２）］、Ｊ．  Ｒａｙ  ［Ｍａｃｒｏｍｏｌｅｃｕｌｅｓ，  １０，  ７７３  （１９７７）］らの報告に基づいて求めることができる。
【００７５】
なお、エチレン・α−オレフィン・非共役ポリエン共重合体中のα−オレフィン量（α−オレフィンに由来する構成単位の含量）、非共役ポリエン量（非共役ポリエンに由来する構成単位の含量）は、13Ｃ−ＮＭＲにより求めることができる。
【００７６】
本発明に係わるエチレン・α−オレフィン・非共役ポリエン共重合体は、前述のようにエチレンと、α−オレフィンと、非共役ポリエンとに由来する構成単位を有するが、本発明の効果を損なわない範囲で、他のモノマー（エチレン、α−オレフィン、および非共役ポリエン以外のモノマー）に由来する構成単位を有していてもよい。他のモノマーに由来する構成単位は、エチレン・α−オレフィン・非共役ポリエン共重合体１００質量％中、３０質量％以下であることが好ましく、２５質量％以下であることがより好ましく、２０質量％以下であることが特に好ましい。他のモノマーとしてはスチレン、酢酸ビニル等が挙げられる。
【００７７】
また、本発明に係わるエチレン・α−オレフィン・非共役ポリエン共重合体は、重量平均分子量（Ｍｗ)が好ましくは１０，０００〜６００，０００、より好ましくは３０，０００〜５００，０００、さらに好ましくは５０，０００〜４００，０００である。
【００７８】
本発明に係わるエチレン・α−オレフィン・非共役ポリエン共重合体は、分子量分布（Ｍｗ／Ｍｎ）が、好ましくは１．８〜３０、より好ましくは１．８〜２５．０、さらに好ましくは２．０〜２０．０である。なお、ＭｗおよびＭｗ／Ｍｎは、ゲルパーミエーションクロマトグラフィー（ＧＰＣ）で測定されるポリスチレン換算の数値として求めることができる。
【００７９】
例えば、本発明の層（Ａ）あるいは層（１）を有する積層体を、自動車用ターボチャージャーホースなどの耐熱性ホースの用途には、比較的高分子量のエチレン・α−オレフィン・非共役ポリエン共重合体を好適に用いることができ、具体的には、重量平均分子量（Ｍｗ）が１００，０００〜６００，０００のエチレン・α−オレフィン・非共役ポリエン共重合体を好ましく用いることができる。
【００８０】
《エチレン・α−オレフィン・非共役ポリエン共重合体の製造方法》
本発明に係わるエチレン・α−オレフィン・非共役ポリエン共重合体は、エチレンと、α−オレフィンと、非共役ポリエンとからなるモノマーを共重合してなる共重合体である。
【００８１】
本発明に係わるエチレン・α−オレフィン・非共役ポリエン共重合体は、どのような製造方法で調製されてもよいが、メタロセン化合物の存在下にモノマーを共重合して得られたものであることが好ましく、メタロセン化合物を含む触媒系の存在下にモノマーを共重合して得られたものであることがより好ましい。
【００８２】
本発明に係わるエチレン・α−オレフィン・非共役ポリエン共重合体の好ましい製造方法は、具体的には、国際公開第２０１７／１５０６１２号に記載されている。
【００８３】
《エチレン・カルボン酸共重合体》
本発明の積層体の層（Ａ）および層（２）を形成する重合体は、下記特性を有するエチレン・カルボン酸共重合体である。
【００８４】
本発明に係わるエチレン・カルボン酸共重合体としては、エチレン由来の構成単位およびカルボン酸由来の構成単位を有していればよく、特に限定は無い。エチレン・カルボン酸共重合体としては、エチレン・不飽和カルボン酸共重合体が好ましい。なお、本発明においてエチレン・カルボン酸共重合体には、エチレン・カルボン酸無水物共重合体を含む。この場合には、エチレン由来の構成単位およびカルボン酸無水物由来の構成単位を有していればよく、特に限定は無い。
【００８５】
本発明に係わるエチレン・カルボン酸共重合体のメルトフローレート（ＭＦＲ）（１９０℃、２１６０ｇ荷重、ＪＩＳ  Ｋ７２１０（１９９９））には特に制限はないが、０．０１ｇ／１０分〜１５０ｇ／１０分であることが好ましく、０．１ｇ／１０分〜１００ｇ／１０分であることがより好ましく、０．５〜５０ｇ／１０分であることが特に好ましい。
【００８６】
〈エチレン・不飽和カルボン酸共重合体〉
本発明に係わるエチレン・不飽和カルボン酸共重合体は、少なくとも、エチレンと不飽和カルボン酸とを共重合させた共重合体を指す。即ち、エチレン・不飽和カルボン酸共重合体とは、エチレンに由来する構成単位と、不飽和カルボン酸に由来する構成単位とを有する共重合体である。エチレン・不飽和カルボン酸共重合体は、エチレンおよび不飽和カルボン酸以外のモノマーを用いてもよい。即ち、エチレン・不飽和カルボン酸共重合体は、エチレンおよび不飽和カルボン酸以外のモノマーに由来する構成単位を有していてもよい。
【００８７】
本発明に係わるエチレン・不飽和カルボン酸共重合体としては、エチレン・不飽和カルボン酸２元共重合体及びエチレン・不飽和カルボン酸・不飽和カルボン酸エステル３元共重合体からなる群から選択される少なくとも１種であることが好ましい。
【００８８】
本発明に係わるエチレン・不飽和カルボン酸共重合体中におけるエチレンに由来する構成単位の含有量は、エチレン・不飽和カルボン酸共重合体の全量に対し、６０質量％〜９８質量％が好ましく、７０質量％〜９８質量％がより好ましく、７５質量％〜９７質量％が特に好ましい。
【００８９】
エチレンと共重合される不飽和カルボン酸としては、α−β不飽和カルボン酸が挙げられ、より具体的には、アクリル酸、メタクリル酸、エタクリル酸、イタコン酸、フマル酸、クロトン酸、マレイン酸、マレイン酸モノエステル（マレイン酸モノメチル、マレイン酸モノエチル等）等の炭素数４〜８の不飽和カルボン酸またはハーフエステルが挙げられる。不飽和カルボン酸としては、アクリル酸、メタクリル酸が好ましい。また、不飽和カルボン酸は、不飽和カルボン酸の酸無水物であってもよい。不飽和カルボン酸の酸無水物としては、無水マレイン酸、無水フタル酸、無水酢酸等が挙げられ、無水マレイン酸が好ましい。
【００９０】
エチレン・不飽和カルボン酸共重合体中における不飽和カルボン酸に由来する構成単位の含有量は、エチレン・不飽和カルボン酸共重合体の全量に対し、２質量％〜２５質量％が好ましく、２質量％〜２０質量％がより好ましい。
【００９１】
エチレンと共重合される不飽和カルボン酸エステルとしては、α−β不飽和カルボン酸エステルが挙げられ、アルキル部分の炭素数が１〜８であるα−β不飽和カルボン酸アルキルエステルが好ましく、アクリル酸メチル、アクリル酸エチル、アクリル酸イソブチル、アクリル酸ノルマルブチル、メタクリル酸エチル、メタアクリル酸エチル、メタアクリル酸イソブチル、メタクリル酸ノルマルブチルがより好ましい。
【００９２】
本発明に係わるエチレン・不飽和カルボン酸共重合体が不飽和カルボン酸エステルに由来する構成単位を有する場合には、不飽和カルボン酸エステルの含有量は、エチレン・不飽和カルボン酸共重合体の全量に対し、０質量％を超えて２５質量％以下が好ましく、２質量％〜２５質量％がより好ましく、２質量％〜２０質量％が特に好ましい。
【００９３】
エチレン・不飽和カルボン酸共重合体において、共重合し得るその他のモノマー（エチレン、不飽和カルボン酸、および不飽和カルボン酸エステル以外のモノマー）としては、一酸化炭素、グリシジルアクリレート、グリシジルメタクリレート等が挙げられる。
【００９４】
本発明に係わるエチレン・不飽和カルボン酸共重合体が上記その他のモノマーに由来する構成単位を含む場合、上記その他のモノマーに由来する構成単位の含有量は、エチレン・不飽和カルボン酸共重合体の全量に対し、２０質量％以下が好ましく、１０質量％以下がより好ましく、５質量％以下が更に好ましい。
【００９５】
本発明に係わるエチレン・カルボン酸共重合体の具体例としては、エチレン・メタクリル酸共重合体、エチレン・アクリル酸共重合体、エチレン・無水マレイン酸共重合体が挙げられる。
【００９６】
本発明に係わるエチレン・不飽和カルボン酸共重合体としては、市販品をはじめ特に制限なく用いることができる。また、公知の方法を始め、その製法としても特に制限は無い。
【００９７】
《アクリル系ゴム》
本発明の積層体の層（Ａ）および層（２−１）、あるいは層（Ｂ）および層（３）を形成する重合体は、下記特性を有するアクリル系ゴムである。
【００９８】
本発明に係わるアクリル系ゴムは、（メタ）アクリル系モノマー由来の構成単位を有する重合体から形成されるゴムまたは複合ゴムである。アクリル系ゴムは、（メタ）アクリル系モノマー由来の構成単位を、通常は５０〜１００質量％含有する重合体であり、０〜５０質量％の範囲で、他のモノマー由来の構成単位を有する。
【００９９】
なお、本発明において（メタ）アクリル系モノマーとの用語は、メタクリル系モノマー、アクリル系モノマーを包含する意味で用いる。なお、メタクリル系モノマーとは、ＣＨ2＝ＣＨ（ＣＨ3）−ＣＯＯ−構造を分子内に一つ有するモノマーであり、アクリル系モノマーとは、ＣＨ2＝ＣＨ2−ＣＯＯ−構造を分子内に一つ有するモノマーである。
【０１００】
なお、複合ゴムとは、前記（メタ）アクリル系モノマー由来の構成単位を有する重合体が、二種以上のモノマーを用いて重合される重合体である場合に、単に重合するのではなく、段階的に重合することにより得られるゴムのことである。
【０１０１】
（メタ）アクリル系モノマーとしては、特に制限されないが、通常、（メタ）アクリレートが使用される。その具体例としては、メチルアクリレート、エチルアクリレート、ｎ−プロピルアクリレート、ｎ−ブチルアクリレート、２−エチルヘキシルアクリレート、オクチルアクリレート、トリデシルアクリレート、エトキシエトキシエチルアクリレート、メトキシトリプロピレングリコールアクリレート、４−ヒドロキシブチルアクリレート、ラウリルアクリレート、ラウリルメタクリレート、トリデシルメタクリレート、ステアリルメタクリレート等が挙げられる。これらは単独で用いてもよく、二種以上を用いてもよい。
【０１０２】
これら単量体のうち、ゴム弾性、モジュラス、機械的強度、耐油性の観点から、ｎ−ブチルアクリレート、２−エチルヘキシルアクリレート、オクチルアクリレート、ラウリルアクリレート、トリデシルアクリレート、ラウリルメタクリレート、トリデシルメタクリレート等が好ましい。
【０１０３】
本発明に係わるアクリル系ゴムは、（メタ）アクリル系モノマー以外の他のモノマー由来の構成単位を有していてもよい。他のモノマーとしては、エチレン、プロピレン、１−ブテン等のα‐オレフィン；１，３−ブタジエン、イソプレン、クロロプレン等のジエン系単量体；スチレン、α−メチルスチレン等の芳香族ビニル；アクリロニトリル、メタクリロニトリル等の不飽和ニトリル；メチルビニルエーテル、ブチルビニルエーテル等のビニルエーテル；塩化ビニル、臭化ビニル等のハロゲン化ビニル；塩化ビニリデン、臭化ビニリデン等のハロゲン化ビニリデン；グリシジルアクリレート、グリシジルメタクリレート、アリルグリシジルエーテル、エチレングリコールグリシジルエーテル等のグリシジル基を有するビニル系単量体；ジビニルベンゼン、エチレングリコールジメタクリレート、１，３−ブチレングリコールジメタクリレート等の多官能性単量体等を用いることができる。また、他のモノマーは単独で用いてもよく、二種以上を用いてもよい。
【０１０４】
アクリル系ゴムを製造する際には、架橋剤を用いてもよい。架橋剤としては、分子中に二個以上の不飽和結合を有するモノマーが通常は用いられる。分子中に二個以上の不飽和結合を有するモノマーを使用する場合には、使用するモノマーの質量を１００質量％とすると、０．０１〜２質量％の範囲で用いることが好ましく、０．０５〜１．５質量％の範囲で用いることがより好ましい。
【０１０５】
架橋剤としては、例えば、エチレングリコールジメタクリレート、プロピレングリコールジメタクリレート、１，３−ブチレングリコールジメタクリレート、１，４−ブチレングリコールジメタクリレート、ジビニルベンゼン、多官能メタクリル基変性シリコーンが挙げられる。架橋剤は単独で用いてもよく、二種以上を用いてもよい。
【０１０６】
本発明に係わるアクリル系ゴムとしては、市販品をはじめ特に制限なく用いることができる。アクリル系ゴムの製造方法としては特に限定は無いが、例えば、乳化剤または分散安定剤として、アニオン性界面活性剤、ノニオン性界面活性剤、カチオン性界面活性剤などの、各種の界面活性剤を用いて乳化重合、懸濁重合等に重合方法により製造することができる。
【０１０７】
《エピクロロヒドリンゴム（Ａ）》
本発明の積層体の層（Ａ）および層（２−１）を形成するエピクロロヒドリンゴム（Ａ）は、エピクロロヒドリン（ＥＣＨ）の単独重合体、エピクロロヒドリン（ＥＣＨ）とエチレンオキシド（ＥＯ）との共重合体、並びにエピクロロヒドリン（ＥＣＨ）、エチレンオキシド（ＥＯ）およびアクリルグリシジルエーテル（ＡＥＧ）との三元共重合体などのエピクロロヒドリン（ＥＣＨ）を主成分とする重合体であり、通常、それらを総称してエピクロロヒドリンゴム（ＥＣＯ）と呼ばれている重合体である。
【０１０８】
本発明に係わるエピクロロヒドリンゴム（Ａ）としては、市販品をはじめ特に制限なく用いることができる。
【０１０９】
《ハロゲン含有重合体》
本発明の積層体の層（Ｂ）および層（４）、あるいは層（２−２）あるいは層（３−２）を形成するハロゲン含有重合体は、下記特性を有するハロゲン含有重合体である。
【０１１０】
なお、本発明に係わるハロゲン含有重合体は、上記アクリル系ゴムおよび上記エピクロロヒドリンゴムを除く重合体である。
【０１１１】
本発明に係わるハロゲン含有重合体は、分子中にハロゲン原子を含む重合体であり、好ましくは、ハロゲン含有モノマー由来の構成単位を有する重合体である。
【０１１２】
ハロゲン原子としては、フッ素原子、塩素原子、臭素原子、ヨウ素原子等が挙げられるが、ハロゲン含有重合体としては、好ましくはフッ素原子を含む重合体、すなわちフッ素原子含有重合体は好ましい。
【０１１３】
ハロゲン含有重合体としては、ゴムであることが好ましく、フッ素原子含有重合体のゴム、すなわち、フッ素系ゴムがより好ましい。
【０１１４】
〈フッ素系ゴム〉
本発明に係わるフッ素系ゴムとしては、たとえばビニリデンフルオライド（ＶｄＦ）／ヘキサフルオロプロピレン（ＨＦＰ）共重合体、ＶｄＦ／テトラフルオロエチレン（ＴＦＥ）／ＨＦＰ共重合体、ＶｄＦ／ＴＦＥ／パーフルオロ（アルキルビニルエーテル）（ＰＡＶＥ）共重合体、ＶｄＦ／クロロトリフルオロエチレン（ＣＴＦＥ）共重合体などのＶｄＦ／パーハロオレフィン系エラストマー；ＴＦＥ／プロピレン／ＶｄＦ共重合体、ＨＦＰ／エチレン／ＶｄＦ共重合体などＶｄＦ／非パーハロオレフィン系エラストマー；ＴＦＥ／ＰＡＶＥ共重合体などのパーフルオロエラストマー；ＴＦＥ／プロピレン共重合体、ＨＦＰ／エチレン共重合体などの非パーフルオロエラストマー；フルオロシリコーンゴムなどがあげられる。
【０１１５】
前記フルオロ（アルキルビニルエーテル）は複数個のエーテル結合を含むものであってもよい。さらにフッ素系ゴムの分子量は数平均分子量で２０，０００〜３００，０００、好ましくは５０，０００〜２００，０００が好ましい。
【０１１６】
これらのうち、耐熱性、耐油性、耐薬品性の点から、ＶｄＦ／ＨＦＰ共重合体、ＶｄＦ／ＴＦＥ／ＨＦＰ共重合体、ＶｄＦ／ＴＦＥ／ＰＡＶＥ共重合体、ＴＦＥ／プロピレン／ＶｄＦ共重合体、ＨＦＰ／エチレン／ＶｄＦ共重合体、ＴＦＥ／プロピレン共重合体、ＨＦＰ／エチレン共重合体のエラストマーが好ましく、ＶｄＦ／ＨＦＰ共重合体、ＶｄＦ／ＴＦＥ／ＨＦＰ共重合体のエラストマーが特に好ましい。
【０１１７】
フッ素系ゴムは、架橋性基含有単位として、ビニル基やアリル基を複数有する多官能モノマーやヨウ素や臭素含有モノマーを共重合してもよい。また、熱処理などを施すことにより脱フッ酸を促進して架橋点となる二重結合を分子中に生成させてもよい。特に架橋性単位として、ヨウ化オレフィン、臭化オレフィンを用い、ヨウ化オレフィン由来の構成単位あるいは臭化オレフィン由来の構成単位を有するフッ素系ゴムが好ましい。
【０１１８】
またフッ素系ゴム中の架橋点含有量（例えば、架橋性単位として臭化オレフィンを用いた場合には臭化オレフィン由来の構成単位の含有量）は０．０５〜５モル％であることが好ましく、さらに好ましくは０．１５〜３モル％、特に好ましくは０．２５〜２モル％である。架橋点がこれより少ないとシール性や接着強度が不充分となり、これより多いと伸びや柔軟性が低くなるなどゴム弾性が失われてしまう。
【０１１９】
《層（１）》
本発明の積層体の層（Ａ）および層（１）は、前記エチレン・α−オレフィン・非共役ポリエン共重合体を主成分とする共重合体組成物からなる層である。
【０１２０】
本発明に係わる共重合体組成物は、前記エチレン・α−オレフィン・非共役ポリエン共重合体、当該重合体：１００質量部に対して、２族元素および１３族元素から選択される少なくとも１種の元素と水酸基とを含有する無機化合物（以下、「無機化合物」と略称する場合がある。）を０．１〜３０質量部、好ましくは０．５〜２５質量部の範囲で含有する組成物である。
【０１２１】
本発明に係わる共重合体組成物層が、前記無機化合物を上記量で含むことにより、当該層（１）と下記層（Ｂ）の層（３）または下記層（４）の接着強度が良好な積層体を得ることができる。
【０１２２】
〈無機化合物〉
本発明に係わる無機化合物は、２族元素および１３族元素から選択される少なくとも１種の元素と水酸基とを含有する無機化合物であり、具体的には、水酸化カルシウム、水酸化マグネシウム、水酸化アルミニウム等の水酸化物である。
【０１２３】
〈その他添加剤〉
本発明に係わる共重合体組成物層は、前記無機化合物に加え、例えば、有機過酸化物、カーボンブラック、老化防止剤、軟化剤、金属酸化物、架橋助剤、オニウム塩、（Ｉ）２族元素および１３族元素から選択される少なくとも１種の元素と酸素とを含有する無機化合物などを添加（配合）してもよい。
【０１２４】
［有機過酸化物］
有機過酸化物としては、エチレン・α‐オレフィン・非共役ポリエン共重合体の架橋剤として作用し得る有機過酸化物をいずれも好適に用いることができる。
【０１２５】
有機過酸化物の具体例としては、ジクミルパーオキシド、ジ-tert-ブチルペルオキシド、2,5-ジ-（tert-ブチルペルオキシ）ヘキサン、2,5-ジメチル-2,5-ジ-（tert-ブチルペルオキシ）ヘキサン、2,5-ジメチル-2,5-ジ-（tert-ブチルペルオキシ）ヘキシン-3、1,3-ビス（tert-ブチルペルオキシイソプロピル）ベンゼン、1,1-ビス（tert-ブチルペルオキシ）-3,3,5-トリメチルシクロヘキサン、n-ブチル-4,4-ビス（tert-ブチルペルオキシ）バレレート、ベンゾイルペルオキシド、p-クロロベンゾイルペルオキシド、2,4-ジクロロベンゾイルペルオキシド、tert-ブチルペルオキシベンゾエート、tert-ブチルペルオキシイソプロピルカーボネート、ジアセチルペルオキシド、ラウロイルペルオキシド、tert-ブチルクミルペルオキシド等が挙げられる。
【０１２６】
有機過酸化物は、１種単独で使用することもできるし、２種以上を組み合わせて使用することもできる。
【０１２７】
本発明に係わる共重合体組成物層が有機過酸化物含む場合は、エチレン・α−オレフィン・非共役ポリエン共重合体１００質量部に対して、０．１〜５質量部、好ましくは０．５〜５質量部、さらに好ましくは０．５〜４質量部の範囲で用いられるのが望ましい。有機過酸化物の配合量が上記範囲内であると、架橋成形体の表面へのブルームが少なく、層（１）が優れた架橋特性を示すため好ましい。
【０１２８】
［カーボンブラック］
カーボンブラックとしては、ＳＲＦ、ＧＰＦ、ＦＥＦ、ＭＡＦ、ＨＡＦ、ＩＳＡＦ、ＳＡＦ、ＦＴ、ＭＴ等の各種カーボンブラック；これらのカーボンブラックをシランカップリング剤などで表面処理した表面処理カーボンブラックなどが挙げられる。
【０１２９】
本発明に係わる共重合体組成物層がカーボンブラックを含む場合は、その配合量は、エチレン・α−オレフィン・非共役ポリエン共重合体１００質量部に対して、１０〜３００質量部、好ましくは１０〜２００質量部、より好ましくは１０〜１００質量部程度とすることができる。
【０１３０】
本発明に係わる層（１）が、前記範囲内でカーボンブラックを含有していれば、引張強度および耐摩耗性などの機械的性質が向上された積層体を得ることができ、積層体の他の物性を損なうことなくその硬度を高くすることができるため好ましい。
【０１３１】
［老化防止剤］
本発明に係わる層（１）が老化防止剤を含有すると、得られる積層体の製品寿命を長くすることが可能である。老化防止剤としては、従来公知の老化防止剤、例えばアミン系老化防止剤、フェノール系老化防止剤、イオウ系老化防止剤等を用いることができる。
【０１３２】
老化防止剤としては、具体的には、フェニルブチルアミン、Ｎ，Ｎ−ジ−２−ナフチル−ｐ−フェニレンジアミン、４，４'−ビス（α，α−ジメチルベンジル）ジフェニルアミン（別称：４，４'−Ｄｉｃｕｍｙｌ−ｄｉｐｈｅｎｙｌａｍｉｎｅ）等の芳香族第２級アミン系老化防止剤、２,２,４-トリメチル-１,２-ジヒドロキノリン重合体等のアミン系老化防止剤、ジブチルヒドロキシトルエン、テトラキス［メチレン（３，５−ジ−ｔ−ブチル−４−ヒドロキシ）ヒドロシンナメート］メタン等のフェノール系老化防止剤；ビス［２−メチル−４−（３−ｎ−アルキルチオプロピオニルオキシ）−５−ｔ−ブチルフェニル］スルフィド等のチオエーテル系老化防止剤；ジブチルジチオカルバミン酸ニッケル等のジチオカルバミン酸塩系老化防止剤；２−メルカプトベンゾイルイミダゾール、２−メルカプトベンゾイミダゾールの亜鉛塩、ジラウリルチオジプロピオネート、ジステアリルチオジプロピオネート等のイオウ系老化防止剤等が挙げられる。
【０１３３】
老化防止剤は、１種単独で使用することもできるし、２種以上を組み合わせて使用することもできる。
【０１３４】
本発明に係わる層（１）が老化防止剤を含有する場合は、その配合量は、エチレン・α−オレフィン・非共役ポリエン共重合体１００質量部に対して、０．５〜５．０質量部、好ましくは０．５〜４．５質量部、より好ましくは０．５〜４．０質量部である。上記範囲内であると、得られる積層体が、耐熱老化性に優れるため好ましい。
【０１３５】
［軟化剤］
軟化剤としては、従来ゴムに配合されている軟化剤、加工助剤等として知られている成分を広く用いることができる。
【０１３６】
具体的には、パラフィン系プロセスオイル、ナフテン系プロセスオイル、アロマ系プロセスオイル等の石油系軟化剤；合成油系軟化剤；エチレンとα−オレフィンのコオリゴマー；パラフィン・ワックス；流動パラフィン；ホワイト・オイル（白油）；ペトロラタム；コールタール、コールタールピッチ等のコールタール系軟化剤；ヒマシ油、錦実油、アマニ油、ナタネ油、ヤシ油、パーム油、大豆油、落花生油、木ろう、ロジン、パインオイル、ジペンテン、パインタール、トール油等の植物油系軟化剤；黒サブ、白サブ、飴サブ等のサブ（ファクチス）；蜜ロウ、カルナウバロウ、ラノリン等のロウ類；リシノール酸、パルミチン酸、ステアリン酸、リノール酸、ラウリン酸、ミリスチン酸、ステアリン酸バリウム、ステアリン酸カルシウム、ステアリン酸マグネシウム、ステアリン酸亜鉛、ラウリン酸亜鉛等の脂肪酸、脂肪酸塩およびエステル類；ジオクチルフタレート、ジオクチルアジペート、ジオクチルセバケート等のエステル系可塑剤；クマロン・インデン樹脂；フェノール・ホルムアルデヒド樹脂；テルペン・フェノール樹脂；ポリテルペン樹脂；合成ポリテルペン樹脂、芳香族系炭化水素樹脂、脂肪族系炭化水素樹脂、脂肪族系環状炭化水素樹脂、脂肪族・脂環族系石油樹脂、脂肪族・芳香族系石油樹脂、水添変性脂環族系炭化水素樹脂、水添炭化水素樹脂、液状ポリブテン、液状ポリブタジエン、アタクチックポリプロピレン等の石油系炭化水素樹脂などが挙げられる。
【０１３７】
これらの軟化剤の中では脂肪酸、石油系軟化剤、フェノール・ホルムアルデヒド樹脂、石油系炭化水素樹脂が好ましく、脂肪酸、石油系軟化剤、石油系炭化水素樹脂がさらに好ましく、脂肪酸、石油系軟化剤が特に好ましい。
【０１３８】
石油系軟化剤の中では、石油系プロセスオイルが好ましく、この中でもパラフィン系プロセスオイル、ナフテン系プロセスオイル、アロマ系プロセスオイル等がさらに好ましく、パラフィン系プロセスオイルが特に好ましい。また石油系炭化水素樹脂の中では、脂肪族系環状炭化水素樹脂が好ましい。これら軟化剤の中でもパラフィン系プロセスオイルが特に好ましい。
【０１３９】
これらの軟化剤は、１種単独で使用することもできるし、２種以上を組み合わせて使用することもできる。
【０１４０】
本発明に係わる層（１）が軟化剤を含む場合はその配合量は、エチレン・α−オレフィン・非共役ポリエン共重合体１００質量部に対して、通常２００質量部未満の量であり、好ましくは０〜１００質量部、より好ましくは０〜８０質量部、さらに好ましくは０〜７０質量部、特に好ましくは０〜６０質量部である。
【０１４１】
［金属酸化物］
金属酸化物としては、積層体の用途により適宜選択でき、単独でも２種類以上混合して用いることができる。金属酸化物の具体例としては亜鉛華（例えばＭＥＴＡ−Ｚ１０２）（商品名：井上石灰工業株式会社製などの酸化亜鉛）、酸化マグネシウムなどが挙げられる。
【０１４２】
本発明に係わる層（１）が金属酸化物を含む場合は、その配合量は通常、エチレン・α−オレフィン・非共役ポリエン共重合体１００質量部に対して、通常０．５〜２０質量部、好ましくは０．５〜１５質量部、より好ましくは０．５〜１０質量部、さらに好ましくは０．５〜５質量部である。
【０１４３】
［架橋助剤］
架橋助剤としては、イオウ；ｐ−キノンジオキシム等のキノンジオキシム系化合物；多官能性モノマー、たとえばトリメチロールプロパントリアクリレート、ポリエチレングリコールジメタクリレート等の（メタ）アクリレート系化合物；ジアリルフタレート、トリアリルシアヌレート等のアリル系化合物；ｍ−フェニレンビスマレイミド等のマレイミド系化合物；ジビニルベンゼンなどが挙げられる。架橋助剤は、一種単独で用いられてもよく、２種以上組み合わせて用いられてもよい。
【０１４４】
本発明に係わる層（１）が架橋助剤を含む場合は、その配合量は、エチレン・α−オレフィン・非共役ポリエン共重合体１００質量部に対して、通常０〜４．０質量部、好ましくは０〜３．５質量部、より好ましくは０〜３．０質量部、さらに好ましくは０．１〜３．０質量部である。
【０１４５】
また、架橋助剤の配合量は、有機過酸化物１モルに対して好ましくは０．５〜２モル、より好ましくはほぼ等モルの量であることも望ましい。
【０１４６】
［オニウム塩］
オニウム塩としては、例えば、第４級アンモニウム塩、第４級ホスホニウム塩、オキソニウム塩、スルホニウム塩、環状アミン、１官能性アミン化合物などがあげられ、これらの中でも第４級アンモニウム塩、第４級ホスホニウム塩が好ましい。
【０１４７】
オニウム塩は、一種単独で用いられてもよく、２種以上組み合わせて用いられてもよい。
【０１４８】
前記第４級アンモニウム塩としては特に限定されず、例えば、塩化ジアルキル（Ｃ１４−１８）ジメチルアンモニウム、１，８−ジアザビシクロ［５，４，０］−７−ウンデセニウム塩、８−メチル−１，８−ジアザビシクロ［５，４，０］−７−ウンデセニウムクロリド、８−メチル−１，８−ジアザビシクロ［５，４，０］−７−ウンデセニウムアイオダイド、８−メチル−１，８−ジアザビシクロ［５，４，０］−７−ウンデセニウムハイドロキサイド、８−メチル−１，８−ジアザビシクロ［５，４，０］−７−ウンデセニウムメチルスルフェート、８−エチル−１，８−ジアザビシクロ［５，４，０］−７−ウンデセニウムブロミド、８−プロピル−１，８−ジアザビシクロ［５，４，０］−７−ウンデセニウムブロミド、８−ドデシル−１，８−ジアザビシクロ［５，４，０］−７−ウンデセニウムクロリド、８−ドデシル−１，８−ジアザビシクロ［５，４，０］−７−ウンデセニウムハイドロキサイド、８−エイコシル−１，８−ジアザビシクロ［５，４，０］−７−ウンデセニウムクロリド、８−テトラコシル−１，８−ジアザビシクロ［５，４，０］−７−ウンデセニウムクロリド、８−ベンジル−１，８−ジアザビシクロ［５，４，０］−７−ウンデセニウムクロリド（以下、ＤＢＵ−Ｂとする）、８−ベンジル−１，８−ジアザビシクロ［５，４，０］−７−ウンデセニウムハイドロキサイド、８−フェネチル−１，８−ジアザビシクロ［５，４，０］−７−ウンデセニウムクロリド、８−（３−フェニルプロピル）−１，８−ジアザビシクロ［５，４，０］−７−ウンデセニウムクロリドなどがあげられる。これらの中でも、塩化ジアルキル（Ｃ１４−１８）ジメチルアンモニウムが好ましい。
【０１４９】
また、第４級ホスホニウム塩としては特に限定されず、たとえば、テトラブチルホスホニウムクロリド、ベンジルトリフェニルホスホニウムクロリド（以下、ＢＴＰＰＣとする）、ベンジルトリメチルホスホニウムクロリド、ベンジルトリブチルホスホニウムクロリド、トリブチルアリルホスホニウムクロリド、トリブチル−２−メトキシプロピルホスホニウムクロリド、ベンジルフェニル（ジメチルアミノ）ホスホニウムクロリドなどをあげることができ、これらの中でも、加硫性、加硫物の物性の点から、ベンジルトリフェニルホスホニウムクロリド（ＢＴＰＰＣ）が好ましい。
【０１５０】
また、第４級アンモニウム塩、第４級ホスホニウム塩とビスフェノールＡＦの固溶体、特開平１１−１４７８９１号公報に開示されている化合物を用いることもできる。
【０１５１】
また、アミン化合物としては、たとえば、ヘキサメチレンジアミンカーバメート、Ｎ，Ｎ'−ジシンナミリデン−１，６−ヘキサメチレンジアミン、４，４'−ビス（アミノシクロヘキシル）メタンカルバメートなどがあげられる。これらの中でも、Ｎ，Ｎ'−ジシンナミリデン−１，６−ヘキサメチレンジアミンが好ましい。
【０１５２】
オニウム塩としては、市販品を用いてもよく、例えば、「リポカード２ＨＴフレーク」（ライオン・スペシャリティ・ケミカルズ株式会社製、塩化ジアルキル（Ｃ１４−１８）ジメチルアンモニウム、本発明において「リポカード２ＨＴＦ」とも記す）を用いることができる。
【０１５３】
本発明に係わる層（１）がオニウム塩を含む場合は、その配合量は、エチレン・α−オレフィン・非共役ポリエン共重合体１００質量部に対して、０．２質量部以上が好ましく、０．２質量部以上、１０質量部以下がより好ましく、０．５質量部以上、８質量部以下がさらに好ましい。
【０１５４】
［２族元素および１３族元素から選択される少なくとも１種の元素と酸素とを含有する無機化合物］
２族元素および１３族元素から選択される少なくとも１種の元素と酸素とを含有する無機化合物としては、特に制限は無いが、例えば、２族元素および１３族元素から選択される少なくとも１種の元素を含む酸化物、炭酸塩、ハイドロタルサイト類化合物が挙げられる。
【０１５５】
２族元素および１３族元素から選択される少なくとも１種の元素としては、例えばＭｇ、Ｃａ、Ｂａ、およびＡｌから選択される少なくとも１種の元素が挙げられる。
【０１５６】
２族元素および１３族元素から選択される少なくとも１種の元素と、酸素とを含有する無機化合物としては、市販品を用いてもよく、例えば、「ＤＨＴ−４Ａ」（協和化学工業株式会社製、ハイドロタルサイト類化合物：Ｍｇ4.3Ａｌ2（ＯＨ）12.6ＣＯ3・ｍＨ2Ｏ）を用いることができる。
【０１５７】
本発明に係わる層（１）が２族元素および１３族元素から選択される少なくとも１種の元素と酸素とを含有する無機化合物を含む場合は、その配合量は、エチレン・α−オレフィン・非共役ポリエン共重合体１００質量部に対して、７質量部以上が好ましく、７質量部以上、１００質量部以下がより好ましい。
【０１５８】
２族元素および１３族元素から選択される少なくとも１種の元素と酸素とを含有する無機化合物の下限としては、１０質量部以上が特に好ましい。上限としては、８０質量部以下がより一層好ましく、５０質量部以下が殊更好ましく、４０質量部以下が特に好ましく、３５質量部以下が最も好ましい。
【０１５９】
本発明に係わる層（１）は、上記添加剤等に加え、充填剤、発泡剤、酸化防止剤、加工助剤、界面活性剤、耐候剤など、従来よりゴム組成物に添加される各種添加剤成分を含んでいてもよい。さらに、上記エチレン・α−オレフィン・非共役ポリエン共重合体以外の樹脂成分を必要に応じて含有してもよい。
【０１６０】
［充填剤］
充填剤としては、シリカ、活性化炭酸カルシウム、軽質炭酸カルシウム、重質炭酸カルシウム、微粉タルク、タルク、微粉ケイ酸、クレー等の無機充填剤などが挙げられる。これらの充填剤は、エチレン・α−オレフィン・非共役ポリエン共重合体１００質量部に対して０〜３００質量部、好ましくは０〜２００質量部程度とすることができる。充填剤用いることにより、引張強度、引裂強度および耐摩耗性などの機械的性質が向上された積層体を得ることができ、得られる積層体の他の物性を損なうことなくその硬度を高くすることができる。
【０１６１】
［酸化防止剤］
本発明に係わる層（１）は、その材料寿命を長くできる点から、酸化防止剤を含有していることも好ましい。
【０１６２】
酸化防止剤としては、フェニルナフチルアミン、4,4'-（α，α−ジメチルベンジル）ジフェニルアミン、N,N'-ジ-2-ナフチル-p-フェニレンジアミン等の芳香族第二アミン系安定剤；2,6-ジ-t-ブチル-4-メチルフェノール、テトラキス-［メチレン-3-(3',5'-ジ-t-ブチル-4'-ヒドロキシフェニル)プロピオネート］メタン等のフェノール系安定剤；ビス［2-メチル-4-(3-n-アルキルチオプロピオニルオキシ)-5-t-ブチルフェニル］スルフィド等のチオエーテル系安定剤；2-メルカプトベンゾイミダゾール等のベンゾイミダゾール系安定剤；ジブチルジチオカルバミン酸ニッケル等のジチオカルバミン酸塩系安定剤；2,2,4-トリメチル-1,2-ジヒドロキノリンの重合物等のキノリン系安定剤などが挙げられる。これらは単独で、または２種以上を組み合わせて使用することができる。
【０１６３】
本発明に係わる層（１）が酸化防止剤を含む場合は、その配合量は、エチレン・α−オレフィン・非共役ポリエン共重合体１００質量部に対して、たとえば５質量部以下、好ましくは３質量部以下の量で用いることができる。
【０１６４】
また、本発明に係わる層（１）は、エチレン・α−オレフィン・非共役ポリエン共重合体に加え、公知のゴム組成物に配合し得る各種添加剤を、必要に応じて適宜含有することができる。
【０１６５】
本発明に係わる層（１）には界面活性剤を配合してもよい。界面活性剤としては、ジ−ｎ−ブチルアミン、ジシクロヘキシルアミン、モノエラノールアミン、トリエタノールアミン、「アクチングＢ（吉富製薬株式会社製）、「アクチングＳＬ（吉富製薬株式会社製）等のアミン類、ポリエチレングリコール、ジエチレングリコール、ポリエチレングリコール、レシチン、トリアリルートメリテート、脂肪族および芳香族カルボン酸の亜鉛化合物（例；「Ｓｔｒｕｋｔｏｌ ａｃｔｉｖａｔｏｒ ７３」、「Ｓｔｒｕｋｔｏｌ ＩＢ ５３１」、「Ｓｔｒｕｋｔｏｌ ＦＡ５４１」 Ｓｃｈｉｌｌ＆Ｓｅｉｌａｃｈｅｒ社製）、「ＺＥＯＮＥＴ ＺＰ」（日本ゼオン株式会社製）、オクタデシルトリメチルアンモニウムブロミド、合成ハイドロタルサイト、特殊四級アンモニウム化合物（例；「リポカード２ＨＴＦ」（ライオン・スペシャリティイ・ケミカルズ株式会社製、塩化ジアルキル（Ｃ１４−１８）ジメチルアンモニウム）等が挙げられる。界面活性剤としては、リポカード２ＨＴＦが最も好ましい。
【０１６６】
本発明に係わる層（１）が界面活性剤を含む場合は、その配合量は、エチレン・α−オレフィン・非共役ポリエン共重合体１００質量部に対して、たとえば０．２〜１０質量部、好ましくは０．３〜８質量部、さらに好ましくは０．３〜７質量部、特に好ましくは０．５〜７質量部、最も好ましくは１〜６質量部である。界面活性剤は、その用途により適宜選択でき、単独でも２種類以上混合して用いることができる。
【０１６７】
また、本発明に係わる層（１）には、擬似ゲル防止剤を配合してもよい。擬似ゲル防止剤としては、たとえば、「ＮＨＭ−００７」（三井化学社製）が挙げられる。
【０１６８】
本発明に係わる層（１）が擬似ゲル防止剤を含む場合は、その配合量は、エチレン・α−オレフィン・非共役ポリエン共重合体１００質量部に対して、通常は０．１〜１５質量部、好ましくは０．５〜１２質量部、さらに好ましくは１．０〜１０質量部である。
【０１６９】
本発明に係わる層（１）には、必要に応じてさらにその他の添加剤が配合されてもよい。その他の添加剤としては、耐熱安定剤、耐候安定剤、帯電防止剤、着色剤、滑剤および増粘剤等が挙げられる。
【０１７０】
本発明に係わる層（１）には、エチレン・α−オレフィン・非共役ポリエン共重合体以外のその他の樹脂成分を必要に応じて配合してもよい。その他の樹脂成分としては、特に限定されるものではないが、ポリオレフィン樹脂が挙げられる。
【０１７１】
エチレン・α−オレフィン・非共役ポリエン共重合体に、ポリオレフィン樹脂を配合すると、製品硬度を調整できるとともに、加工温度でのコンパウンド粘度を下げることができるため、加工性をより向上させることができる。また熱可塑性エラストマーとして取り扱いができ、ハンドリング性、混練手法の幅が広がるため好ましい。
【０１７２】
ポリオレフィン樹脂としては、通常、ＧＰＣで測定される標準ポリスチレン換算の数平均分子量が１０，０００以上のポリオレフィン樹脂が好適に用いられる。
【０１７３】
ポリオレフィン樹脂としては、α‐オレフィン単独重合体、α‐オレフィン共重合体が挙げられる。α‐オレフィン単独重合体としては、ポリエチレン、ポリプロピレン等が挙げられ、α‐オレフィン共重合体としては、エチレン・炭素原子数３〜２０のα‐オレフィン共重合体が挙げられる。エチレン・炭素原子数３〜２０のα‐オレフィン共重合体としては、エチレン・プロピレンラバー（ＥＰＲ）、プロピレン・エチレンラバー（ＰＥＲ）、エチレン・ブテンラバー（ＥＢＲ）、エチレン・オクテンラバー（ＥＯＲ）などが挙げられる。
【０１７４】
ポリオレフィン樹脂としては、これらの中でも、ポリエチレン、エチレン・α‐オレフィン共重合体、ポリプロピレンが好ましい。
【０１７５】
なお、ポリオレフィン樹脂は一種単独で用いても、二種以上を用いてもよい。
【０１７６】
本発明に係わる層（１）が、ポリオレフィン樹脂を含む場合は、その配合量は、エチレン・α‐オレフィン・非共役ポリエン共重合体１００質量部に対して、たとえば１〜１００質量部、好ましくは５〜８０質量部、より好ましくは１０〜５０質量部程度である。
【０１７７】
前記範囲内では、得られる積層体の硬度を調整できるとともに、加工温度でのコンパウンド粘度を下げることができるため、加工性をより向上させることができる。また熱可塑性エラストマーとして取り扱いができ、ハンドリング性、混練手法の幅が広がるため好ましい。
【０１７８】
《層（２）》
本発明の積層体の層（Ａ）および層（２）は、前述のエチレン・カルボン酸共重合体を用いて作製された層である。
【０１７９】
本発明に係わる層（２）は、少なくともエチレン・カルボン酸共重合体を用いて作製されていればよいが、通常はエチレン・カルボン酸共重合体だけでなく、それ以外の成分を原料として用いて、作製される層である。
【０１８０】
本発明に係わる層（２）は、通常はエチレン・カルボン酸共重合体を用い、架橋することにより作製される層である。エチレン・カルボン酸共重合体以外の成分としては、例えば、前記層（１）についての説明で記載した２族元素および１３族元素から選択される少なくとも１種の元素と水酸基とを含有する無機化合物、有機過酸化物、カーボンブラック、老化防止剤、軟化剤、金属酸化物、架橋助剤、オニウム塩、その他の成分が挙げられる。
【０１８１】
なお、層（２）における上記添加剤の配合量としては、前記層（１）と同様に、該エチレン・α−オレフィン・非共役ポリエン共重合体を、エチレン・カルボン酸共重合体に置き換えた量で用いることが挙げられる。
【０１８２】
《層（３）》
本発明の積層体の層（Ｂ）および層（３）は、前述のアクリル系ゴムを用いて作製された層である。
【０１８３】
本発明に係わる層（３）は、少なくともアクリル系ゴムを用いて作製されていればよいが、通常はアクリル系ゴムだけでなく、それ以外の成分を原料として用いて、作製される層である。
【０１８４】
本発明に係わる層（３）は、通常はアクリル系ゴムを用い、架橋することにより作製される層である。アクリル系ゴム以外の成分としては、例えば、前記層（１）についての説明で記載した２族元素および１３族元素から選択される少なくとも１種の元素と水酸基とを含有する無機化合物、有機過酸化物、カーボンブラック、老化防止剤、軟化剤、金属酸化物、架橋助剤、オニウム塩、その他の成分が挙げられる。
【０１８５】
なお、層（３）における上記添加剤の配合量としては、前記層（１）と同様に、該エチレン・α−オレフィン・非共役ポリエン共重合体を、アクリル系ゴムに置き換えた量で用いることが挙げられる。
【０１８６】
《層（４）》
本発明の積層体の層（Ｂ）および層（４）は、前述のハロゲン含有重合体を用いて作製された層である。
【０１８７】
本発明に係わる層（４）は、少なくともハロゲン含有重合体を用いて作製されていればよいが、通常はハロゲン含有重合体だけでなく、それ以外の成分を原料として用いて、作製される層である。
【０１８８】
本発明の積層体の層（４）は、好ましくはフッ素系重合体である。
【０１８９】
本発明に係わる層（４）は、通常はハロゲン含有重合体を用い、架橋することにより作製される層である。ハロゲン含有重合体以外の成分としては、例えば、前記層（１）についての説明で記載した２族元素および１３族元素から選択される少なくとも１種の元素と水酸基とを含有する無機化合物、有機過酸化物、カーボンブラック、老化防止剤、軟化剤、金属酸化物、架橋助剤、オニウム塩、その他の成分が挙げられる。
【０１９０】
なお、層（４）における上記添加剤の配合量としては、前記層（１）と同様に、該エチレン・α−オレフィン・非共役ポリエン共重合体を、ハロゲン含有重合体に置き換えた量で用いることが挙げられる。
【０１９１】
フッ素系重合体等のハロゲン含有重合体の架橋方法としては、一般に、ポリオール架橋、過酸化物架橋、アミン架橋が知られている。このなかで、アミン架橋は材料保管が難しいことなどから現在では用いられることは少ない。
【０１９２】
フッ素重合体等のハロゲン含有重合体の過酸化物架橋を行う際には、前記有機過酸化物を用いて行うことができる。
【０１９３】
フッ素系重合体ム等のハロゲン含有重合体のポリオール架橋を行う際には、ポリオール系架橋剤を用いて行うことができる。
【０１９４】
ポリオール系架橋剤としては、ビスフェノール類が好ましい。具体的には、例えば、２，２'−ビス（４−ヒドロキシフェニル）プロパン［ビスフェノールＡ］、２，２−ビス（４−ヒドロキシフェニル）ヘキサフルオロプロパン［ビスフェノール  ＡＦ］、ビス（４−ヒドロキシフェニル）スルホン［ビスフェノール  Ｓ］、ビスフェノールＡ  ビス（ジフェニル  ホスフェート）、４，４'−ジヒドロキシジフェニル、４，４'−ジヒドロキシジフェニルメタン、２，２−ビス（４−ヒドロキシフェニル）ブタン［ビスフェノール  Ｂ］等のポリヒドロキシ芳香族化合物が挙げられる。
【０１９５】
ポリオール系架橋剤としては、好ましくはビスフェノール  Ａ、ビスフェノール  ＡＦが用いられる。また、ポリオール系架橋剤としては、前記ポリヒドロキシ芳香族化合物のアルカリ金属塩あるいはアルカリ土類金属塩を用いることもできる。
【０１９６】
また、ポリオール系架橋剤として、ハロゲン含有重合体とポリオール系架橋剤とを含む市販のマスターバッチを用いてもよい。市販のマスターバッチとしては、例えばキュラティブ  ＶＣ＃３０（デュポン・ダウ・エラストマ一社製：架橋剤〔ビスフェノール  ＡＦ〕５０ｗｔ％含有）等が挙げられる。
【０１９７】
架橋剤は１種又は２種以上組み合わせて用いてもよい。
【０１９８】
なお、本発明に係わる層（４）は、充填剤として、水酸化マグネシウム、水酸化アルミニウム、水酸化カルシウムなどの金属水酸化物；炭酸マグネシウム、炭酸アルミニウム、炭酸カルシウム、炭酸バリウムなどの炭酸塩；珪酸マグネシウム、珪酸カルシウム、珪酸ナトリウム、珪酸アルミニウムなどの珪酸塩；硫酸アルミニウム、硫酸カルシウム、硫酸バリウムなどの硫酸塩；合成ハイドロタルサイト、二硫化モリブデン、硫化鉄、硫化銅などの金属硫化物；湿式シリカ、乾式シリカ、石英微粉末、ガラス繊維などの酸化ケイ素類；珪藻土、アスベスト、リトポン（硫化亜鉛／硫化バリウム）、グラファイト、カーボンブラック、フッ化カーボン、フッ化カルシウム、コークス、タルク、雲母粉末、ワラストナイト、炭素繊維、アラミド繊維、各種ウィスカー、などの無機充填剤のほか、有機補強剤、有機充填剤などを含有してもよい。
【０１９９】
また、ハロゲン含有重合体には、受酸剤、紫外線吸収剤、難燃剤、耐油性向上剤、スコーチ防止剤、粘着付与剤などを任意に配合できる。
【０２００】
本発明に係わる層（４）は、ハロゲン含有重合体であるフッ素系重合体と、架橋剤とを含む市販の組成物を用いて形成されていてもよい。
【０２０１】
フッ素系重合体と、架橋剤とを含む市販の組成物としては、例えば、ダイエル  ＤＣ−２２７０Ｆ、ダイエル  ＤＣ−４０７０（共にダイキン工業製）が挙げられる。ダイエル  ＤＣ−２２７０Ｆは、フッ素重合体以外にもポリオール系架橋剤、充填剤、受酸剤を含む組成物であり、ダイエル  ＤＣ−４０７０は、フッ素系重合体以外に、有機過酸化物、充填剤を含む組成物である。
【０２０２】
《層（２−１）》
本発明の積層体の層（２−１）は、前記アクリル系ゴム（Ａ）とアクリル系ゴム（Ａ）：１００質量部に対して、２族元素および１３族元素から選択される少なくとも１種の元素と水酸基とを含有する無機化合物〔以下、「無機化合物」と略称する場合がある。〕を１〜３０質量部、好ましくは１〜２５質量部含む組成物からなる層である。
【０２０３】
《無機化合物》
本発明の積層体の層（２−１）を形成するアクリル系ゴム（Ａ）に配合される無機化合物は、２族元素および１３族元素から選択される少なくとも１種の元素と水酸基とを含有する無機化合物であり、具体的には、水酸化カルシウム、水酸化マグネシウム、水酸化アルミニウム等の水酸化物であり、上記積層体の層（１）を形成する上記エチレン・α−オレフィン・非共役ポリエン共重合体に配合される無機化合物と同じ化合物である。
【０２０４】
本発明に係る層（２−１）には、無機化合物に加え、通常、ゴムに配合される種々の添加剤を加えることができる。
【０２０５】
その他添加剤としては、例えば、以下の添加剤を例示できる。
【０２０６】
より具体的には、上記層（１）に配合される有機過酸化物、カーボンブラック、老化防止剤、軟化剤、金属酸化物、架橋助剤、オニウム塩、充填剤、酸化防止剤、界面活性剤、疑似ゲル化剤などが挙げられる。
【０２０７】
本発明に係る有機過酸化物を前記アクリル系ゴム（Ａ）に配合する場合は、通常、アクリル系ゴム（Ａ）１００質量部に対して、０．１〜５質量部、好ましくは０．５〜５質量部、さらに好ましくは０．５〜４質量部の範囲で用いられるのが望ましい。有機過酸化物の配合量が上記範囲内であると、積層体の表面へのブルームが少なく、層（２−１）が優れた架橋特性を示すため好ましい。
【０２０８】
本発明に係るカーボンブラックを前記アクリル系ゴム（Ａ）に配合する場合は、カーボンブラックの配合量は、通常、アクリル系ゴム（Ａ）１００質量部に対して、１０〜３００質量部、好ましくは１０〜２００質量部、より好ましくは１０〜１００質量部程度とすることができる。
【０２０９】
前記範囲内でカーボンブラックを含有していれば、引張強度および耐摩耗性などの機械的性質が向上された積層体を得ることができ、積層体の他の物性を損なうことなくその硬度を高くすることができるため好ましい。
【０２１０】
本発明に係る老化防止剤を前記アクリル系ゴム（Ａ）に配合する場合は、老化防止剤の配合量は、通常、アクリル系ゴム（Ａ）１００質量部に対して、０．５〜５．０質量部、好ましくは０．５〜４．５質量部、より好ましくは０．５〜４．０質量部である。上記範囲内であると、得られる積層体が、耐熱老化性に優れるため好ましい。
【０２１１】
本発明に係る軟化剤を前記アクリル系ゴム（Ａ）に配合する場合は、通常、アクリル系ゴム（Ａ）１００質量部に対して、２００質量部未満の量であり、好ましくは０〜１００質量部、より好ましくは０〜８０質量部、さらに好ましくは０〜７０質量部、特に好ましくは０〜６０質量部である。
【０２１２】
本発明に係る金属酸化物を前記アクリル系ゴム（Ａ）に配合する場合は、通常、アクリル系ゴム（Ａ）１００質量部に対して、０．５〜２０質量部、好ましくは０．５〜１５質量部、より好ましくは０．５〜１０質量部、さらに好ましくは０．５〜５質量部である。
【０２１３】
本発明に係る架橋助剤を前記アクリル系ゴム（Ａ）に配合する場合は、通常、アクリル系ゴム（Ａ）１００質量部に対して、０〜４．０質量部、好ましくは０〜３．５質量部、より好ましくは０〜３．０質量部、さらに好ましくは０．１〜３．０質量部である。また、架橋助剤の配合量は、前記有機過酸化物１モルに対して好ましくは０．５〜２モル、より好ましくはほぼ等モルの量であることも望ましい。
【０２１４】
本発明に係るオニウム塩を前記アクリル系ゴム（Ａ）に配合する場合は、通常、アクリル系ゴム（Ａ）１００質量部に対して、０．２質量部以上が好ましく、０．２質量部以上、１０質量部以下がより好ましく、０．５質量部以上、８質量部以下がさらに好ましい。本発明に係るオニウム塩を前記範囲で用い、前記無機化合物と併用すると、より層（２−２）との接着強度が改良される。
【０２１５】
本発明に係る充填剤を前記アクリル系ゴム（Ａ）に配合する場合は、通常、アクリル系ゴム（Ａ）１００質量部に対して０〜３００質量部、好ましくは０〜２００質量部程度とすることができる。充填剤用いることにより、引張強度、引裂強度および耐摩耗性などの機械的性質が向上された積層体を得ることができ、積層体の他の物性を損なうことなくその硬度を高くすることができる。
【０２１６】
本発明に係る酸化防止剤を前記アクリル系ゴム（Ａ）に配合する場合は、通常、アクリル系ゴム（Ａ）１００質量部に対して、たとえば５質量部以下、好ましくは３質量部以下の量で用いることができる。
【０２１７】
本発明に係る界面活性剤を前記アクリル系ゴム（Ａ）に配合する場合は、通常、アクリル系ゴム（Ａ）１００質量部に対して、たとえば０．２〜１０質量部、好ましくは０．３〜８質量部、さらに好ましくは０．３〜７質量部、特に好ましくは０．５〜７質量部、最も好ましくは１〜６質量部である。界面活性剤は、その用途により適宜選択でき、単独でも２種類以上混合して用いることができる。
【０２１８】
本発明に係る疑似ゲル化防止剤を前記アクリル系ゴム（Ａ）に配合する場合は、通常、アクリル系ゴム（Ａ）１００質量部に対して、０．１〜１５質量部、好ましくは０．５〜１２質量部、さらに好ましくは１．０〜１０質量部である。
【０２１９】
本発明に係る層（２−１）を形成するアクリル系ゴム（Ａ）には、必要に応じてさらにその他の添加剤が配合されてもよい。その他の添加剤としては、耐熱安定剤、耐候安定剤、帯電防止剤、着色剤、滑剤および増粘剤等が挙げられる。
【０２２０】
《層（２−２）》
上記層（２−１）と積層される層（２−２）は、上記層（４）を形成する前述のハロゲン含有重合体を用いて作製された層と同じ層である。
【０２２１】
本発明に係わる層（２−２）は、少なくともハロゲン含有重合体を用いて作製されていればよいが、通常はハロゲン含有重合体だけでなく、それ以外の成分を原料として用いて、作製される層である。
【０２２２】
本発明の積層体の層（２−２）は、好ましくはフッ素系重合体である。
【０２２３】
《層（３−１）》
本発明の積層体の層（３−１）は、上記エピクロロヒドリンゴム（Ａ）とエピクロロヒドリンゴム（Ａ）：１００質量部に対して、２族元素および１３族元素から選択される少なくとも１種の元素と水酸基とを含有する無機化合物〔「無機化合物」と略称する場合がある。〕を１〜３０質量部、好ましくは１〜２５質量部、およびオニウム塩を０．２質量部以上１０質量部以下、好ましく０．５質量部以上８質量部以下含む組成物からなる層である。
【０２２４】
本発明に係わる組成物層が、前記無機化合物を上記量で含むことにより、当該層（３−１）と下記層（３−２）とを直接接合した際に、強固な接着強度を有する積層体を得ることができる。
【０２２５】
《無機化合物（Ｂ）》
本発明の積層体の層（３−１）を形成するエピクロロヒドリンゴム（Ａ）に配合される無機化合物は、２族元素および１３族元素から選択される少なくとも１種の元素と水酸基とを含有する無機化合物であり、具体的には、水酸化カルシウム、水酸化マグネシウム、水酸化アルミニウム等の水酸化物であり、上記積層体の層（１）を形成する上記エチレン・α−オレフィン・非共役ポリエン共重合体に配合される無機化合物、あるいは上記層（２−１）を形成する上記アクリル系ゴム（Ａ）に配合される無機化合物と同じ化合物である。
【０２２６】
本発明に係る層（３−１）には、無機化合物に加え、通常、ゴムに配合される種々の添加剤を加えることができる。
【０２２７】
〈その他配合剤〉
本発明に係る層（３−１）を形成するエピクロロヒドリンゴム（Ａ）には、上記無機化合物（Ｂ）に加え、通常、ゴムに配合される種々の添加剤を加えることができる。
【０２２８】
その他添加剤としては、例えば、以下の添加剤を例示できる。
【０２２９】
より具体的には、上記層（１）に配合される有機過酸化物、カーボンブラック、老化防止剤、軟化剤、金属酸化物、架橋助剤、オニウム塩などが挙げられる。
【０２３０】
本発明に係る有機過酸化物を前記エピクロロヒドリンゴム（Ａ）に配合する場合は、通常、エピクロロヒドリンゴム（Ａ）１００質量部に対して、０．１〜５質量部、好ましくは０．５〜５質量部、さらに好ましくは０．５〜４質量部の範囲で用いられるのが望ましい。有機過酸化物の配合量が上記範囲内であると、積層体の表面へのブルームが少なく、層（３−１）が優れた架橋特性を示すため好ましい。
【０２３１】
本発明に係るカーボンブラックを前記エピクロロヒドリンゴム（Ａ）に配合する場合は、カーボンブラックの配合量は、通常、エピクロロヒドリンゴム（Ａ）１００質量部に対して、１０〜３００質量部、好ましくは１０〜２００質量部、より好ましくは１０〜１００質量部程度とすることができる。
【０２３２】
前記範囲内でカーボンブラックを含有していれば、引張強度および耐摩耗性などの機械的性質が向上された積層体を得ることができ、積層体の他の物性を損なうことなくその硬度を高くすることができるため好ましい。
【０２３３】
本発明に係る老化防止剤を前記エピクロロヒドリンゴム（Ａ）に配合する場合は、老化防止剤の配合量は、通常、エピクロロヒドリンゴム（Ａ）１００質量部に対して、０．５〜５．０質量部、好ましくは０．５〜４．５質量部、より好ましくは０．５〜４．０質量部である。上記範囲内であると、得られる積層体が、耐熱老化性に優れるため好ましい。
【０２３４】
本発明に係る軟化剤を前記エピクロロヒドリンゴム（Ａ）に配合する場合は、通常、エピクロロヒドリンゴム（Ａ）１００質量部に対して、２００質量部未満の量であり、好ましくは０〜１００質量部、より好ましくは０〜８０質量部、さらに好ましくは０〜７０質量部、特に好ましくは０〜６０質量部である。
【０２３５】
本発明に係る金属酸化物を前記エピクロロヒドリンゴム（Ａ）に配合する場合は、通常、エピクロロヒドリンゴム（Ａ）１００質量部に対して、０．５〜２０質量部、好ましくは０．５〜１５質量部、より好ましくは０．５〜１０質量部、さらに好ましくは０．５〜５質量部である。
【０２３６】
本発明に係る架橋助剤を前記エピクロロヒドリンゴム（Ａ）に配合する場合は、通常、エピクロロヒドリンゴム（Ａ）１００質量部に対して、０〜４．０質量部、好ましくは０〜３．５質量部、より好ましくは０〜３．０質量部、さらに好ましくは０．１〜３．０質量部である。また、架橋助剤の配合量は、前記有機過酸化物１モルに対して好ましくは０．５〜２モル、より好ましくはほぼ等モルの量であることも望ましい。
【０２３７】
本発明に係るオニウム塩を前記エピクロロヒドリンゴム（Ａ）に配合する場合は、通常、エピクロロヒドリンゴム（Ａ）１００質量部に対して、０．２質量部以上、１０質量部以下、好ましく、０．５質量部以上、８質量部以下の範囲にある。本発明に係るオニウム塩を前記範囲で用い、前記無機化合物と併用すると、より層（３−２）との接着強度が改良される。
【０２３８】
〈その他の成分〉
本発明に係る層（３−１）を形成するエピクロロヒドリンゴム（Ａ）には、上記添加剤に加え、以下の添加剤を配合することができる。
【０２３９】
本発明に係るその他の成分としては、充填剤、発泡剤、酸化防止剤、加工助剤、界面活性剤、耐候剤など、通常、ゴム組成物に添加される各種添加剤成分が挙げられる。また、エピクロロヒドリンゴム（Ａ）以外の樹脂あるいはゴム成分を必要に応じて含有してもよい。
【０２４０】
本発明に係る充填剤を前記エピクロロヒドリンゴム（Ａ）に配合する場合は、通常、エピクロロヒドリンゴム（Ａ）１００質量部に対して０〜３００質量部、好ましくは０〜２００質量部程度とすることができる。充填剤用いることにより、引張強度、引裂強度および耐摩耗性などの機械的性質が向上された積層体を得ることができ、積層体の他の物性を損なうことなくその硬度を高くすることができる。
【０２４１】
本発明に係る酸化防止剤を前記エピクロロヒドリンゴム（Ａ）に配合する場合は、通常、エピクロロヒドリンゴム（Ａ）１００質量部に対して、たとえば５質量部以下、好ましくは３質量部以下の量で用いることができる。
【０２４２】
本発明に係る界面活性剤を前記エピクロロヒドリンゴム（Ａ）に配合する場合は、通常、エピクロロヒドリンゴム（Ａ）１００質量部に対して、たとえば０．２〜１０質量部、好ましくは０．３〜８質量部、さらに好ましくは０．３〜７質量部、特に好ましくは０．５〜７質量部、最も好ましくは１〜６質量部である。界面活性剤は、その用途により適宜選択でき、単独でも２種類以上混合して用いることができる。
【０２４３】
本発明に係る疑似ゲル化防止剤を前記エピクロロヒドリンゴム（Ａ）に配合する場合は、通常、エピクロロヒドリンゴム（Ａ）１００質量部に対して、０．１〜１５質量部、好ましくは０．５〜１２質量部、さらに好ましくは１．０〜１０質量部である。
【０２４４】
本発明に係る層（３−１）を形成するエピクロロヒドリンゴム（Ａ）には、必要に応じてさらにその他の添加剤が配合されてもよい。その他の添加剤としては、耐熱安定剤、耐候安定剤、帯電防止剤、着色剤、滑剤および増粘剤等が挙げられる。
【０２４５】
《層（３−２）》
上記層（３−１）と積層される層（３−２）は、上記層（４）あるいは上記層（３−２）を形成する前述のハロゲン含有重合体を用いて作製された層と同じ層である。
【０２４６】
本発明に係わる層（３−２）は、少なくともハロゲン含有重合体を用いて作製されていればよいが、通常はハロゲン含有重合体だけでなく、それ以外の成分を原料として用いて、作製される層である。
【０２４７】
本発明の積層体の層（３−２）は、好ましくはフッ素系重合体である。
【０２４８】
＜積層体＞
本発明の積層体は、下記層（Ａ）と下記層（Ｂ）とを含むことを特徴とする積層体である。
【０２４９】
層（Ａ）：以下の重合体から選ばれる１種以上の重合体を含む層
エチレン・α−オレフィン・非共役ポリエン共重合体、エチレン・カルボン酸共重合体、アクリル系ゴム、およびエピクロロヒドリンゴム
層（Ｂ）：以下の重合体から選ばれる１種以上の重合体を含む層
アクリル系ゴム、およびハロゲン含有重合体
また、本発明の積層体は、前記層（１）および前記層（２）から選択される少なくとも１種の層を含み、かつ前記層（３）および前記層（４）から選択される少なくとも１種の層を含む積層体であり、前記層（１）および前記層（２）から選択される少なくとも１種の層の少なくとも一つの層が、前記層（３）および前記層（４）から選択される少なくとも１種の層の少なくとも一つの層と、直接接しているか、または接着剤層を介して接している積層体である。
【０２５０】
より具体的には、前記層（１）と前記層（３）とからなる積層体、前記層（１）と前記層（４）からなる積層体、前記層（２）と前記層（３）とからなる積層体、および前記層（２）と前記層（４）からなる積層体である。
【０２５１】
前記層（１）と前記層（３）とからなる積層体の例としては、層（１）／層（３）の積層体、層（１）／層（３）／層（１）の積層体、層（３）／層（１）／層（３）の積層体、層（１）／層（３）／層（１）／層（３）の積層体、層（１）／層（３）／接着剤層／層（２）の積層体等が挙げられる。
【０２５２】
また、前記層（１）と前記層（４）からなる積層体の例としては、層（１）／層（４）の積層体、層（１）／層（４）／層（１）の積層体、層（４）／層（１）／層（４）の積層体、層（１）／層（４）／層（１）／層（４）の積層体、層（１）／層（４）／接着剤層／層（２）などを例示できる。
【０２５３】
本発明の積層体を構成する各層の厚さとしては、特に限定は無いが、層（１）は、通常、０．１〜３０ｍｍであり、好ましくは１〜１０ｍｍであり、層（２）は、通常、０．１〜３０ｍｍであり、好ましくは１〜５ｍｍであり、層（３）は、通常、０．１〜３０ｍｍであり、好ましくは１〜５ｍｍであり、層（４）は、通常、０．１〜３０ｍｍであり、好ましくは１〜５ｍｍである。また、積層体全体の厚さとしては、特に限定は無いが、通常、５〜３１ｍｍであり、好ましくは５〜２０ｍｍである。また、接着剤層を有する場合の厚さとしては、特に限定は無いが、通常は０．０５〜５ｍｍであり、好ましくは０．１〜５ｍｍである。
【０２５４】
また、本発明の積層体は、前記層（２−１）と前記層（２−２）とが直接接合されてなる積層体である。
【０２５５】
本発明の積層体を構成する層（２−１）と層（２−２）の厚さとしては、特に限定は無いが、層（１）は、通常は０．１〜３０ｍｍであり、好ましくは１〜５ｍｍであり、層（２）は、通常は０．１〜３０ｍｍであり、好ましくは１〜５ｍｍである。また、積層体全体の厚さとしては、特に限定は無いが、通常は２〜３１ｍｍであり、好ましくは５〜２０ｍｍである。
【０２５６】
本発明の積層体は、前記層（２−１）と前記層（２−２）とが直接接合されてなる層を有する限り、特に当該層のみに限定されることはなく、層（２−１）の外側〔層（２−２）が接合されていない面〕、あるいは層（２−２）の外側〔層（２−１）が接合されていない面〕に、他の層が積層されていてもよい。
【０２５７】
さらに、本発明の積層体は、前記層（３−１）と前記層（３−２）とが直接接合されてなる積層体である。
【０２５８】
本発明の積層体を構成する層（３−１）と層（３−２）の厚さとしては、特に限定は無いが、層（３−１）は、通常は０．１〜３０ｍｍであり、好ましくは１〜５ｍｍであり、層（３−２）は、通常は０．１〜３０ｍｍであり、好ましくは１〜５ｍｍである。また、積層体全体の厚さとしては、特に限定は無いが、通常は１〜３１ｍｍであり、好ましくは５〜２０ｍｍである。
【０２５９】
本発明の積層体は、前記層（３−１）と前記層（３−２）とが直接接合されてなる層を有する限り、特に当該層のみに限定されることはなく、層（３−１）の外側〔層（３−２）が接合されていない面〕、あるいは層（３−２）の外側〔層（３−１）が接合されていない面〕に、他の層が積層されていてもよい。
【０２６０】
＜積層体の製造方法＞
本発明の積層体の製造方法としては、特に限定は無いが、例えば以下の方法（ａ）〜（ｅ）によって積層体を得る方法が挙げられる。なお、方法（ａ）〜（ｅ）によって、積層体を得た後に、架橋工程を行ってもよく、または１次加硫後にオーブンなどで２次加硫工程を行い、架橋された重合体、あるいはゴムを含む層を有する積層体を得てもよい。なお、前記層（１）および前記層（２）から選択される少なくとも１種の層、前記層（２−１）および前記層（３−１）を層（Ａ）とも記し、層（３）および層（４）から選択される少なくとも１種の層、前記層（２−２）および前記層（３−２）を層（Ｂ）とも記す。
【０２６１】
（ａ）層（Ａ）を構成する材料および層（Ｂ）を構成する材料をそれぞれ、ニーダー、ロール、バンバリーミキサー、インターミキサーなどの混合機で混練し、押出機により同時に押出すことにより層（Ａ）と層（Ｂ）とが、直接接している積層体を得る方法。
【０２６２】
（ｂ）層（Ａ）を構成する材料を、ニーダー、ロール、バンバリーミキサー、インターミキサーなどの混合機で混練し、押出機により押出すことにより層（Ａ）を形成し、層（Ｂ）を構成する材料を、ニーダー、ロール、バンバリーミキサー、インターミキサーなどの混合機で混練し、押出機により層（Ａ）上に押し出すことにより層（Ａ）と層（Ｂ）とが、直接接している積層体を得る方法。
【０２６３】
（ｃ）層（Ｂ）を構成する材料を、ニーダー、ロール、バンバリーミキサー、インターミキサーなどの混合機で混練し、押出機により押出すことにより層（Ｂ）を形成し、層（Ａ）を構成する材料を、ニーダー、ロール、バンバリーミキサー、インターミキサーなどの混合機で混練し、押出機により層（Ｂ）上に押し出すことにより層（Ａ）と層（Ｂ）とが、直接接している積層体を得る方法。
【０２６４】
（ｄ）層（Ａ）を構成する材料を、ニーダー、ロール、バンバリーミキサー、インターミキサーなどの混合機で混練し、押出機により押出すことにより層（Ａ）を形成し、層（Ｂ）を構成する材料を、ニーダー、ロール、バンバリーミキサー、インターミキサーなどの混合機で混練し、押出機により押出すことにより層（Ｂ）を形成し、層（Ａ）と層（Ｂ）とを、直接接着することにより、層（Ａ）と層（Ｂ）とが、接着剤層を介して接している積層体を得る方法。
【０２６５】
（ｅ）層（Ａ）を構成する材料を、ニーダー、ロール、バンバリーミキサー、インターミキサーなどの混合機で混練し、押出機により押出すことにより層（Ａ）を形成し、層（Ｂ）を構成する材料を、ニーダー、ロール、バンバリーミキサー、インターミキサーなどの混合機で混練し、押出機により押出すことにより層（Ｂ）を形成し、層（Ａ）と層（Ｂ）とを、接着剤を用いて接着することにより、層（Ａ）と層（Ｂ）とが、接着剤層を介して接している積層体を得る方法。
【０２６６】
なお、積層体の製造の際には、層（Ａ）、層（Ｂ）とが、直接あるいは接着剤層を介して接している積層体を、プレス成形することが層（Ａ）と層（Ｂ）との剥離強度を高める観点から好ましい。
【０２６７】
［架橋工程、１次加硫］
架橋工程あるいは１次加硫としては、前記層（Ａ）、層（Ｂ）を構成する材料に予め架橋剤等の架橋に必要な成分を配合しておき、加熱（例えば１５０〜２４０℃）によって架橋を行う工程、電子線（例えば０．１〜１０ＭｅＶのエネルギーを有する電子線）を、積層体に照射することにより架橋を行う工程が挙げられる。なお、前記電子線の照射は、積層体の吸収線量が、通常は０．５〜３６Ｍｒａｄ、好ましくは０．５〜２０Ｍｒａｄ、より好ましくは１〜１０Ｍｒａｄになるように行われる。
【０２６８】
なお、前記架橋工程あるいは１次加硫では、加熱によって架橋を行う際には、プレス成形を行いながら加熱を行うことが、層（Ａ）と層（Ｂ）との剥離強度を高める観点から好ましい。
【０２６９】
［２次加硫］
２次加硫は、前記１次加硫の後に行われる工程であり、加熱（例えば１５０〜２００℃）を行うことにより、加硫（架橋）を充分に促進させる工程である。
【０２７０】
＜用途＞
本発明の積層体は、その層構成によって様々な要求特性を満足することができるため、様々な用途に用いることができる。
【０２７１】
本発明の積層体は、様々な用途に用いることができる。本発明の積層体は、例えば自動車用、モーターバイク用、工業機械用、建設機械用または農業機械用の部材として用いることができる。該部材の具体例としては、工業用ロール、パッキン（例えばコンデンサーパッキン）、ガスケット、ベルト（例えば、断熱ベルト、複写機ベルト、搬送ベルト）、自動車用ホースなどのホース類（例えば、ターボチャージャーホース、ウォーターホース、ブレーキリザーバーホース、ラジエターホース、エアーホース）、防振ゴム、防振材あるいは制振材（例えば、エンジンマウント、モーターマウント）、マフラーハンガー、ケーブル（イグニッションケーブル、キャブタイヤケーブル、ハイテンションケーブル）、電線被覆材（高圧電線被覆材、低電圧電線被覆材、舶用電線被覆材）、グラスランチャネル、カラー表皮材、給紙ロール、ルーフィングシート等が挙げられる。
【０２７２】
また、エチレン・α−オレフィン・非共役ポリエン共重合体は、成形性および架橋特性に優れ、耐熱安定性に優れた架橋体を得ることができるため、層（１）を有することにより、積層体は高温下での長期使用が見込まれる用途にも好適に使用することができる。エチレン・α−オレフィン・非共役ポリエン共重合体が、エチレン・α−オレフィン・ＶＮＢ共重合体であると、特に耐疲労性にも優れるため、長期間にわたって、過酷な条件下での使用にも耐えうるため好ましい。
【０２７３】
これらのうちでも、本発明の積層体は、自動車用内外装部品や耐熱性を求められる用途に好適に用いられる。積層体の用途としては、例えば、本発明の積層体を、少なくとも一部として有するホースが挙げられる。ホースとしては、その用途を限定するものではないが、自動車用、モーターバイク用、工業機械用、建設機械用または農業機械用のいずれかの用途に用いることが好ましい。より具体的には、ターボチャージャーホース、ブレーキリザーバーホース、ラジエターホースなどが挙げられ、自動車用ターボチャージャーホースに用いられることが特に好ましい。
【０２７４】
本発明のホースは、本発明の積層体を、少なくとも一部として有していればよく、本発明の積層体のみから形成されるホースであってもよい。
【０２７５】
本発明のターボチャージャーホースは、高温、高圧となる厳しい使用条件に耐えるため、好ましくはエチレン・α−オレフィン・非共役ポリエン共重合体を含む組成物の架橋体から形成される層、あるいは層（２−１）、もしくは層（３−１）を有するとともに、他の素材からなる層を有する、多層構造となっている。
【０２７６】
本発明のホースは、１層のみが架橋体であってもよく、２層以上が架橋体から形成されていてもよい。
【０２７７】
本発明のターボチャージャーホースの製造方法は、特に限定されるものではなく、たとえば、押出成型、共押出成型、シート状物の巻き付けあるいはこれらの組み合わせによって、層状構造を有する未硬化のターボチャージャーホース（積層体）を成形し、スチーム等を用いて加熱することによって、ターボチャージャーホース（積層体）を得る方法が挙げられる。未硬化のターボチャージャーホースは、収縮や変形をおこさず、形状を保持する能力が高いことが好ましい。
【実施例】
【０２７８】
以下に、本発明を実施例により更に詳細に説明するが、本発明はこれらの実施例に限定されない。【０２７９】
また、実施例１〜２０および比較例１で用いた共重合体、共重合体組成物、ハロゲン含有重合体などの物性は、下記方法で測定した。【０２８０】
（測定・評価方法）
（エチレン・α−オレフィン・非共役ポリエン共重合体の組成、およびＢ値）
エチレン・α−オレフィン・非共役ポリエン共重合体の、各構成単位の質量分率（質量％）およびＢ値は、13Ｃ−ＮＭＲによる測定値により求めた。測定値は、ＥＣＸ４００Ｐ型核磁気共鳴装置（日本電子製）を用いて、測定温度：１２０℃、測定溶媒：オルトジクロロベンゼン／重水素化ベンゼン＝４／１、積算回数：８０００回にて、共重合体の13Ｃ−ＮＭＲのスペクトルを測定して得た。【０２８１】
（極限粘度［η］）
エチレン・α−オレフィン・非共役ポリエン共重合体の極限粘度［η］（ｄｌ／ｇ）は、（株）離合社製 全自動極限粘度計を用いて、温度：１３５℃、測定溶媒：デカリンにて測定した。【０２８２】
（重量平均分子量（Ｍｗ）、数平均分子量（Ｍｎ）、分子量分布（Ｍｗ／Ｍｎ））
エチレン・α−オレフィン・非共役ポリエン共重合体の重量平均分子量（Ｍｗ）、数平均分子量（Ｍｎ）、分子量分布（Ｍｗ／Ｍｎ）は、ゲルパーミエーションクロマトグラフィー（ＧＰＣ）で測定されるポリスチレン換算の数値である。測定装置および条件は、以下のとおりである。また、分子量は、市販の単分散ポリスチレンを用いて検量線を作製し、換算法に基づいて算出した。【０２８３】
装置：ゲル透過クロマトグラフ Ａｌｌｉａｎｃｅ ＧＰ２０００型（Ｗａｔｅｒｓ社製）、
解析装置：Ｅｍｐｏｗｅｒ２（Ｗａｔｅｒｓ社製）、
カラム：ＴＳＫｇｅｌ ＧＭＨ６−ＨＴ×２＋ＴＳＫｇｅｌ ＧＭＨ６−ＨＴＬ×２（７．５ｍｍＩ．Ｄ．×３０ｃｍ、東ソー社製）、
カラム温度：１４０℃、
移動相：ｏ−ジクロロベンゼン（０．０２５％ＢＨＴ含有）、
検出器：示差屈折計（ＲＩ）、流速：１．０ｍＬ／ｍｉｎ、
注入量：４００μＬ、
サンプリング時間間隔：１ｓ、
カラム較正：単分散ポリスチレン（東ソー社製）、
分子量換算：旧法ＥＰＲ換算／粘度を考慮した較正法。【０２８４】
（接着強度）
積層体の接着強度（剥離強度）は、以下の方法で測定した。【０２８５】
実施例、比較例で得られた積層体を、測定温度：２３．０℃、試験速度：２００．０ｍｍ／ｍｉｎ、試験片幅：２５．０ｍｍでＴ型剥離試験を実施し、剥離強度（Ｎ／ｃｍ）を測定した。【０２８６】
［エチレン・α−オレフィン・非共役ポリエン共重合体の製造］
［製造例１］
攪拌翼を備えた容積３００Ｌの重合器を用いて、連続的に、エチレン、プロピレン、５−ビニル−２−ノルボルネン（ＶＮＢ）の重合反応を８７℃にて行った。【０２８７】
重合溶媒としてはヘキサン（フィード量：３２．６Ｌ／ｈ）を用いて、連続的に、エチレンフィード量が３．６ｋｇ／ｈ、プロピレン量が６．１ｋｇ／ｈ、ＶＮＢフィード量が２９０ｇ／ｈおよび水素フィード量が６．３ＮＬ／ｈとなるように、重合器に連続供給した。【０２８８】
重合圧力を１．６ＭＰａＧ、重合温度を８７℃に保ちながら、主触媒としてジ（ｐ−トリル）メチレン（シクロペンタジエニル）（オクタメチルオクタヒドロジベンゾフルオレニル）ジルコニウムジクロリドを用いて、フィード量０．００１５ｍｍｏｌ／ｈとなるよう、重合器に連続的に供給した。また、共触媒として(Ｃ6Ｈ5)3ＣＢ(Ｃ6Ｆ5)4（ＣＢ−３）をフィード量０．００７５ｍｍｏｌ／ｈ、有機アルミニウム化合物としてトリイソブチルアルミニウム（ＴＩＢＡ）をフィード量２０ｍｍｏｌ／ｈとなるように、それぞれ重合器に連続的に供給した。【０２８９】
このようにして、エチレン、プロピレンおよびＶＮＢから形成されたエチレン・プロピレン・ＶＮＢ共重合体を１５．２質量％含む溶液が得られた。重合器下部から抜き出した重合反応液中に少量のメタノールを添加して重合反応を停止させ、スチームストリッピング処理にてエチレン・プロピレン・ＶＮＢ共重合体を溶媒から分離した後、８０℃で一昼夜減圧乾燥した。【０２９０】
以上の操作によって、エチレン、プロピレンおよびＶＮＢから形成されたエチレン・プロピレン・ＶＮＢ共重合体（Ａ−１）が、毎時４．７ｋｇの速度で得られた。【０２９１】
得られた共重合体（Ａ−１）の物性を前記記載の方法で測定した。結果を表１に示す。【０２９２】
【表１】
2019176767.tif 000002
［実施例１］
第一段階として、ＢＢ−２型バンバリーミキサー（神戸製鋼所製）を用いて、製造例１で得たエチレン・プロピレン・ＶＮＢ共重合体（Ａ−１）１００質量部を３０秒間素練りし、次いでこれに、ステアリン酸１質量部、カーボンブラック（旭＃６０Ｇ、旭カーボン（株）社製）４５質量部、カーボンブラック（旭＃５０Ｇ、旭カーボン（株）社製）４５質量部、カーボンブラック（旭＃１５ＨＳ、旭カーボン（株）社製）４０質量部、パラフィン系プロセスオイル（ダイアナプロセスＰＳ−４３０、出光興産（株）製）４７質量部、および老化防止剤（ノクラックＣＤ、大内新興化学（株）製）４量部を加え、１４０℃で２分間混練した。その後、ラムを上昇させ掃除を行ない、さらに、１分間混練を行ない、約１５０℃で排出し、第一段階の配合物を得た。【０２９３】
次に、第二段階として、第一段階で得られた配合物を、８インチロ−ル（日本ロール（株）社製、前ロールの表面温度５０℃、後ロールの表面温度５０℃、前ロールの回転数１６ｒｐｍ、後ロールの回転数１８ｒｐｍ）に巻き付けて、これに、水酸化カルシウム（ＮＩＣＣ−５０００、井上石灰工業（株）製）１質量部、ジアルキルパーオキサイド（パーヘキサ25B-40、日油株式会社製）３質量部、架橋助剤(Trimethylolpropane-trimethacrylate)（ハイクロスＭ、精工化学株式会社製）３質量部を加え１０分間混練して未架橋の共重合体組成物を得た。【０２９４】
《層（４）を形成するフッ素系重合体組成物の調整》
（フッ素系重合体組成物）
フッ素系重合体組成物として、ダイエル  ＤＣ−２２７０Ｆ（ダイキン工業製：ポリオール架橋型フッ素ゴムコンパウンド）を用いた。【０２９５】
ダイエル  ＤＣ−２２７０Ｆはフッ素系重合体以外にもポリオール系架橋剤（ビスフェノール  ＡＦ）、架橋促進剤（４級オニウム塩）、充填剤、受酸剤を含む組成物である。【０２９６】
《積層体の成形および接着強度の評価》
（Ｔ型剥離試験用の積層体の調製）
上記共重合体組成物および上記フッ素系重合体組成物を、それぞれシート状に分出した。次に分出しｖた未架橋シート（共重合体組成物およびフッ素系重合体組成物）５０ｇを、それぞれ個別にルミラー（商品名）（延伸ポリエステル（ポリエチレンテレフタレート）フィルム）で上下にサンドし、１２０℃で２分間、５０トンプレスで予備成形し、ｔ（厚さ）＝１ｍｍ、２０ｃｍ四方の未架橋シートを作製した。【０２９７】
次に、前記プレスが行われた後の、共重合体組成物から得られた未架橋シート〔層（１）〕およびフッ素系重合体組成物から得られた未架橋シート〔層（４）〕を、それぞれ後述の本プレス寸法（１５ｃｍ×１５ｃｍ×ｔ=１ｍｍ）に裁断した。裁断した後に上下のルミラーフィルムを剥がし、次にそれぞれの未架橋シートを重ね合わせた。重ね合わせる際には、未架橋シートの一部（幅３ｃｍ、長さ１５ｃｍ：剥離試験時の掴みしろ）にルミラーフィルム（ｔ＝０．２ｍｍ）をはさみ込んだ状態で、前記未架橋シートを重ね合わせた。【０２９８】
前記一部にルミラーフィルムが挟み込まれた、重ね合わせられた未架橋シートを、１００トンプレス成型機を用いて１８０℃で１０分間プレス（本プレス）し、厚み２ｍｍの架橋シート（積層体）を成形した。【０２９９】
架橋シート（積層体）からルミラーフィルムを取り除き、架橋シート（積層体）について前記記載の方法で、Ｔ型剥離試験を行い、接着強度を測定した。【０３００】
結果を表２−１に示す。【０３０１】
［実施例２〜２０］
実施例１で用いた層（１）を形成する共重合体組成物に替えて、表１に記載した配合量で各種配合剤を加えて得た共重合体組成物を用いる以外は、実施例１と同様に行い積層体を作製し、実施例１に記載の方法で、Ｔ型剥離試験を行い、接着強度を測定した。【０３０２】
なお、実施例２から２０で新たに配合した配合剤は、以下の配合剤である。【０３０３】
ハイドロタルサイト（ＤＨＴ−４Ａ（登録商標）、協和化学工業（株）製）、水酸化マグネシウム（キスマ（登録商標）５Ｂ、協和化学工業（株）製）、水酸化アルミニウム（ハイジライト（登録商標）Ｈ−４２、昭和電工（株）製）、塩化ジ硬化牛脂アルキルジメチルアンモニウム（リポカード２ＨＴフレーク（商品名）、ライオン・スペシャリティ・ケミカルズ（株）製）および酸化マグネシウム（キョーワマグ（登録商標）１５０、協和化学工業（株）製）である。【０３０４】
結果を表２−１および表２−２に示す。【０３０５】
［比較例１］
実施例１で用いた層（１）を形成する共重合体組成物に替えて、表１に記載した配合量〔水酸化カルシウムなどの無機化合物（Ｅ）を配合しない〕で用いる以外は、実施例１と同様に行い積層体を作製し、実施例１に記載の方法で、Ｔ型剥離試験を行い、接着強度を測定した。【０３０６】
結果を表２−２に示す。【０３０７】
【表２−１】
2019176767.tif 000003
【０３０８】
【表２−２】
2019176767.tif 000004
（測定・評価方法）
以下の製造例、実施例２１〜２６および比較例２において、各特性の測定および評価方法は次の通りである。【０３０９】
（Ｔ型剥離試験）
積層体の剥離強度を以下の方法で測定した。【０３１０】
実施例、比較例で得られた積層体を、測定温度：２３．０℃、試験速度：２００．０ｍｍ／ｍｉｎ、試験片幅：８０．０ｍｍでＴ型剥離試験を実施し、剥離強度を測定した。【０３１１】
本発明の実施例および比較例で用いたアクリルゴム（Ａ）およびハロゲン含有重合体（Ｃ）等を以下に示す。【０３１２】
《アクリルゴム（Ａ）》
Ｎｉｐｏｌ  ＡＲ−１２：アルキルアクリレートを骨格主成分とするアクリルゴム、日本ゼオン社製（以下、ＡＣＭと記載）
《ハロゲン含有重合体（Ｃ）》
〈フッ素系重合体〉
ダイエル  ＤＣ−２２７０Ｆ：フルコンパウンド、２元ポリオール加硫系、比重１．８５、ＭＬ（１＋１０）１００℃：約１１５、ダイキン工業（株）製
なお、ダイエル  ＤＣ−２２７０Ｆを「ポリオール系ＦＫＭ」とも称す。【０３１３】
［実施例２１］
《層（２−１）を形成するＡＣＭ組成物の調製》
第一段階として、ＢＢ−２型バンバリーミキサー（神戸製鋼所製）を用いて、１００質量部のＡＣＭを３０秒間素練りし、次いでこれに、６０質量部のＨＡＦカーボンブラック（旭＃７０Ｇ、旭カーボン（株）社製）、および１質量部のステアリン酸を加え、１４０℃で２分間混練した。その後、ラムを上昇させ掃除を行ない、さらに、１分間混練を行ない、約１５０℃で排出し、第一段階の配合物を得た。【０３１４】
次に、第二段階として、第一段階で得られた配合物を、８インチロ−ル（日本ロール（株）社製、前ロールの表面温度５０℃、後ロールの表面温度５０℃、前ロールの回転数１６ｒｐｍ、後ロールの回転数１８ｒｐｍ）に巻き付けて、５質量部の水酸化カルシウム（ＮＩＣＣ−５０００、井上石灰工業（株）製）２質量部の４，４'−ビス（α，α−ジメチルベンジル）ジフェニルアミン（ノクラックＣＤ、大内新興化学（株）製）、１質量部のポリオキシエチレンステアリルエーテルリン酸（フオスファノールＲＬ−２１０：東邦化学工業（株）製）、０．５質量部の（６−アミノヘキシル）カルバミン酸（Ｄｉａｋ  Ｎｏ．１：ＤｕＰｏｎｔ社製）、２質量部の１，３−ジ−ｏ−トリルグアニジン（ノクセラーＤＴ、大内新興化学工業（株）製）を加え１０分間混練して未架橋のゴム組成物（ゴム配合物）（ＡＣＭを含む組成物）を得た。【０３１５】
《層（２−２）を形成するフッ素系重合体組成物の調整》
（フッ素系重合体組成物）
フッ素系重合体組成物として、ダイエル  ＤＣ−２２７０Ｆ（ダイキン工業製：ポリオール架橋型フッ素ゴムコンパウンド）を用いた。ダイエル  ＤＣ−２２７０Ｆは、フッ素ゴム以外にもポリオール系架橋剤（ビスフェノール  ＡＦ）、架橋促進剤（４級オニウム塩）、充填剤、受酸剤を含む組成物である。【０３１６】
《積層体の調製、評価》
（Ｔ型剥離試験用の積層体の調製）
上記ＡＣＭを含む組成物および上記フッ素系重合体組成物を、それぞれシート状に分出した。次に分出した未加硫ゴムシート（ＡＣＭを含む組成物およびフッ素系重合体組成物）５０ｇを、それぞれ個別にルミラー（商品名）（延伸ポリエステル（ポリエチレンテレフタレート）フィルム）で上下にサンドした。ルミラーフィルムで上下がサンドされた各未架橋シートを、５０トンプレス成形機を用いて、１２０℃で２分間プレスし、ｔ（厚さ）＝１ｍｍ、２０ｃｍ四方の未架橋シートを作製した。【０３１７】
次に、前記プレスが行われた後の、ＡＣＭを含む組成物およから得られた未架橋シート〔層（２−１）〕およびフッ素系重合体組成物から得られた未架橋シート〔層（２−２）〕を、それぞれ後述の本プレス寸法（１５ｃｍ×１５ｃｍ×ｔ=１ｍｍ）に裁断した。裁断した後に上下のルミラーフィルムを剥がし、次にそれぞれの未架橋シートを重ね合わせた。重ね合わせる際には、未架橋シートの一部（幅３ｃｍ、長さ１５ｃｍ：剥離試験時の掴みしろ）にルミラーフィルムをはさみ込んだ状態で、前記未架橋シートを重ね合わせた。【０３１８】
前記一部にルミラーフィルムが挟み込まれた、重ね合わせられた未架橋シートを、１００トンプレス成型機を用いて１８０℃で１０分間プレス（本プレス）し、厚み２ｍｍの架橋シート（積層体）を調整した。【０３１９】
架橋シート（積層体）からルミラーフィルムを取り除き、架橋シート（積層体）について前記記載の方法で、Ｔ型剥離試験を行った。【０３２０】
結果を表３に示す。【０３２１】
［実施例２２〜２６］
実施例２１で用いた層（２−１）を形成するＡＣＭ組成物に替えて、表３に記載した配合量で各種配合剤を加えて得たＡＣＭ組成物を用いる以外は、実施例２１と同様に行い積層体を作製し、実施例２１に記載の方法で、Ｔ型剥離試験を行った。【０３２２】
なお、実施例２６で層（２−１）のＡＣＭ組成物に配合したキスマ５Ｂは協和化学工業社の水酸化マグネシウムの商品名である。【０３２３】
結果を表３に示す。【０３２４】
［比較例２］
実施例２１で用いた層（２−１）を形成するＡＣＭ組成物に替えて、表３に記載した配合量〔水酸化カルシウムなどの無機化合物（Ｂ）を配合しない〕で用いる以外は、実施例２１と同様に行い積層体を作製し、実施例２１に記載の方法で、Ｔ型剥離試験を行った。【０３２５】
結果を表３に示す。【０３２６】
【表３】
2019176767.tif 000005
（測定・評価方法）
以下の製造例、実施例２７〜３２および比較例３において、各特性の測定および評価方法は次の通りである。【０３２７】
（Ｔ型剥離試験）
積層体の剥離強度を以下の方法で測定した。【０３２８】
実施例、比較例で得られた積層体を、測定温度：２３．０℃、試験速度：２００．０ｍｍ／ｍｉｎ、試験片幅：８０．０ｍｍでＴ型剥離試験を実施し、剥離強度を測定した。【０３２９】
本発明の実施例および比較例で用いたエピクロロヒドリンゴム（Ａ）およびハロゲン含有重合体（Ｃ）等を以下に示す。【０３３０】
《エピクロロヒドリンゴム（Ａ）》
エピクロマーＨ：エピクロロヒドリンゴム、株式会社大阪ソーダ（以下、ＥＣＯと記載）
《ハロゲン含有重合体（Ｃ）》
〈フッ素系重合体〉
ダイエル  ＤＣ−２２７０Ｆ：フルコンパウンド、２元ポリオール加硫系、比重１．８５、ＭＬ（１＋１０）１００℃：約１１５、ダイキン工業（株）製
なお、ダイエル  ＤＣ−２２７０Ｆを「ポリオール系ＦＫＭ」とも称す。【０３３１】
［実施例２７］
《層（３−１）を形成するＥＣＯ組成物の調製》
第一段階として、ＢＢ−２型バンバリーミキサー（神戸製鋼所製）を用いて、１００質量部のＥＣＯを３０秒間素練りし、次いでこれに、４０質量部のＭＡＦカーボンブラック（シースト１１６、東海カーボン（株）社製）、１質量部のジブチルジチオカルバミン酸ニッケル（ノクラックNBC、大内新興化学工業（株）製）、５質量部の重質炭酸カルシウム（ホワイトンＳＢ(赤)、白石カルシウム（株）製）、および１質量部のステアリン酸を加え、１４０℃で２分間混練した。その後、ラムを上昇させ掃除を行ない、さらに、１分間混練を行ない、約１５０℃で排出し、第一段階の配合物を得た。【０３３２】
次に、第二段階として、第一段階で得られた配合物を、８インチロ−ル（日本ロール（株）社製、前ロールの表面温度５０℃、後ロールの表面温度５０℃、前ロールの回転数１６ｒｐｍ、後ロールの回転数１８ｒｐｍ）に巻き付けて、５質量部の水酸化カルシウム（ＮＩＣＣ−５０００、井上石灰工業（株）製）３質量部の４塩化ジ硬化牛脂アルキルジメチルアンモニウム（リポカード２ＨＴフレーク、ライオン・スペシャリティ・ケミカルズ（株）製）、１．２質量部の２,４,６-トリメルカプト-S-トリアジン（ノクセラーＴＣＡ、大内新興化学工業（株）製）、０．５質量部のテトラメチルチウラムジスルフィド（ノクセラーＴＴ、大内新興化学工業（株）製）を加え１０分間混練して未架橋の組成物（ＥＣＯを含む組成物）を得た。【０３３３】
《層（３−２）を形成するフッ素系重合体組成物の調整》
（フッ素系重合体組成物）
フッ素系重合体組成物として、ダイエル  ＤＣ−２２７０Ｆ（ダイキン工業製：ポリオール架橋型フッ素ゴムコンパウンド）を用いた。ダイエル  ＤＣ−２２７０Ｆはフッ素系重合体以外にもポリオール系架橋剤（ビスフェノール  ＡＦ）、架橋促進剤（４級オニウム塩）、充填剤、受酸剤を含む組成物である。【０３３４】
《積層体の調製、評価》
（Ｔ型剥離試験用の積層体の調製）
上記ＥＣＯを含む組成物および上記フッ素系重合体組成物を、それぞれシート状に分出した。次に分出した未架橋シート（ＥＣＯを含む組成物およびフッ素系重合体組成物）５０ｇを、それぞれ個別にルミラー（商品名）（延伸ポリエステル（ポリエチレンテレフタレート）フィルム）で上下にサンドし、１２０℃で２分間、５０トンプレスで予備成形し、ｔ（厚さ）＝１ｍｍ、２０ｃｍ四方の未加硫ゴムシートを作製した。【０３３５】
次に、前記プレスが行われた後の、ＥＣＯを含む組成物およから得られた未加硫シート〔層（３−１）〕およびフッ素系重合体組成物から得られた未架橋シート〔層（３−２）〕を、それぞれ後述の本プレス寸法（１５ｃｍ×１５ｃｍ×ｔ=１ｍｍ）に裁断した。裁断した後に上下のルミラーを剥がし、次にそれぞれの未架橋シートを重ね合わせた。重ね合わせる際には、未架橋シートの一部（幅３ｃｍ、長さ１５ｃｍ：剥離試験時の掴みしろ）にルミラーフィルム（ｔ＝０．２ｍｍ）をはさみ込んだ状態で、前記未架橋シートを重ね合わせた。【０３３６】
前記一部にルミラーフィルムが挟み込まれた、重ね合わせられた未架橋シートを、１００トンプレス成型機を用いて１８０℃で１０分間プレス（本プレス）し、厚み２ｍｍの架橋シート（積層体）を調整した。【０３３７】
架橋シート（積層体）からルミラーフィルムを取り除き、架橋シート（積層体）について前記記載の方法で、Ｔ型剥離試験を行った。【０３３８】
結果を表４に示す。【０３３９】
［実施例２８〜３２］
実施例２７で用いた層（３−１）を形成するＥＣＯ組成物に替えて、表４に記載した配合量で各種配合剤を加えて得たＥＣＯ組成物を用いる以外は、実施例２７と同様に行い積層体を作製し、実施例２７に記載の方法で、Ｔ型剥離試験を行った。【０３４０】
結果を表４に示す。【０３４１】
［比較例３］
実施例２７で用いた層（３−１）を形成するＥＣＯ組成物に替えて、表３に記載した配合量〔水酸化カルシウムなどの無機化合物（Ｂ）を配合しない〕で用いる以外は、実施例２７と同様に行い積層体を作製し、実施例２７に記載の方法で、Ｔ型剥離試験を行った。【０３４２】
結果を表４に示す。【０３４３】
【表４】
2019176767.tif 000006
【手続補正書】
【提出日】令和2年9月11日(2020.9.11)
【手続補正１】
【補正対象書類名】明細書
【補正対象項目名】００４１
【補正方法】変更
【補正の内容】
【００４１】
層（３−１）：エピクロロヒドリンゴム（Ａ）、および当該（Ａ）：１００質量部に対し、２族元素および１３族元素から選択される少なくとも１種の元素と水酸基とを含有する無機化合物（Ｂ）を１〜３０質量部、およびオニウム塩を０．２質量部以上１０質量部以下含む組成物からなる層。
【手続補正２】
【補正対象書類名】明細書
【補正対象項目名】００４２
【補正方法】変更
【補正の内容】
【００４２】
層（３−２）：ハロゲン含有重合体（Ｃ）〔但し、層（３−１）のエピクロロヒドリンゴムを除く。〕からなる層。
【手続補正３】
【補正対象書類名】明細書
【補正対象項目名】００６４
【補正方法】変更
【補正の内容】
【００６４】
［要件（ＩＩ）］
要件（ＩＩ）は、非共役ポリエンに由来する構成単位が、エチレン・α−オレフィン・非共役ポリエン共重合体１００質量％中、０．０７〜１０質量％であることを特定するものである。
【手続補正４】
【補正対象書類名】明細書
【補正対象項目名】００８９
【補正方法】変更
【補正の内容】
【００８９】
エチレンと共重合される不飽和カルボン酸としては、α，β−不飽和カルボン酸が挙げられ、より具体的には、アクリル酸、メタクリル酸、エタクリル酸、イタコン酸、フマル酸、クロトン酸、マレイン酸、マレイン酸モノエステル（マレイン酸モノメチル、マレイン酸モノエチル等）等の炭素数３〜８の不飽和カルボン酸またはハーフエステルが挙げられる。不飽和カルボン酸としては、アクリル酸、メタクリル酸が好ましい。また、不飽和カルボン酸は、不飽和カルボン酸の酸無水物であってもよい。不飽和カルボン酸の酸無水物としては、無水マレイン酸、無水フタル酸等が挙げられ、無水マレイン酸が好ましい。
【手続補正５】
【補正対象書類名】明細書
【補正対象項目名】００９１
【補正方法】変更
【補正の内容】
【００９１】
エチレンと共重合される不飽和カルボン酸エステルとしては、α，β−不飽和カルボン酸エステルが挙げられ、アルキル部分の炭素数が１〜８であるα，β−不飽和カルボン酸アルキルエステルが好ましく、アクリル酸メチル、アクリル酸エチル、アクリル酸イソブチル、アクリル酸ノルマルブチル、メタクリル酸メチル、メタクリル酸エチル、メタアクリル酸イソブチル、メタクリル酸ノルマルブチルがより好ましい。
【手続補正６】
【補正対象書類名】明細書
【補正対象項目名】０１０６
【補正方法】変更
【補正の内容】
【０１０６】
本発明に係わるアクリル系ゴムとしては、市販品をはじめ特に制限なく用いることができる。アクリル系ゴムの製造方法としては特に限定は無いが、例えば、乳化剤または分散安定剤として、アニオン性界面活性剤、ノニオン性界面活性剤、カチオン性界面活性剤などの、各種の界面活性剤を用いて乳化重合、懸濁重合等の重合方法により製造することができる。
【手続補正７】
【補正対象書類名】明細書
【補正対象項目名】０１２７
【補正方法】変更
【補正の内容】
【０１２７】
本発明に係わる共重合体組成物層が有機過酸化物を含む場合は、エチレン・α−オレフィン・非共役ポリエン共重合体１００質量部に対して、０．１〜５質量部、好ましくは０．５〜５質量部、さらに好ましくは０．５〜４質量部の範囲で用いられるのが望ましい。有機過酸化物の配合量が上記範囲内であると、架橋成形体の表面へのブルームが少なく、層（１）が優れた架橋特性を示すため好ましい。
【手続補正８】
【補正対象書類名】明細書
【補正対象項目名】０１６０
【補正方法】変更
【補正の内容】
【０１６０】
［充填剤］
充填剤としては、シリカ、活性化炭酸カルシウム、軽質炭酸カルシウム、重質炭酸カルシウム、微粉タルク、タルク、微粉ケイ酸、クレー等の無機充填剤などが挙げられる。これらの充填剤は、エチレン・α−オレフィン・非共役ポリエン共重合体１００質量部に対して０〜３００質量部、好ましくは０〜２００質量部程度とすることができる。充填剤を用いることにより、引張強度、引裂強度および耐摩耗性などの機械的性質が向上された積層体を得ることができ、得られる積層体の他の物性を損なうことなくその硬度を高くすることができる。
【手続補正９】
【補正対象書類名】明細書
【補正対象項目名】０１６５
【補正方法】変更
【補正の内容】
【０１６５】
本発明に係わる層（１）には界面活性剤を配合してもよい。界面活性剤としては、ジ−ｎ−ブチルアミン、ジシクロヘキシルアミン、モノエタノールアミン、トリエタノールアミン、「アクチングＢ」（吉富製薬株式会社製）、「アクチングＳＬ」（吉富製薬株式会社製）等のアミン類、ポリエチレングリコール、ジエチレングリコール、レシチン、トリアリルトリメリテート、脂肪族および芳香族カルボン酸の亜鉛化合物（例；「Ｓｔｒｕｋｔｏｌ ａｃｔｉｖａｔｏｒ ７３」、「Ｓｔｒｕｋｔｏｌ ＩＢ ５３１」、「Ｓｔｒｕｋｔｏｌ ＦＡ５４１」 Ｓｃｈｉｌｌ＆Ｓｅｉｌａｃｈｅｒ社製）、「ＺＥＯＮＥＴ ＺＰ」（日本ゼオン株式会社製）、オクタデシルトリメチルアンモニウムブロミド、合成ハイドロタルサイト、特殊四級アンモニウム化合物（例；「リポカード２ＨＴＦ」（ライオン・スペシャリティイ・ケミカルズ株式会社製、塩化ジアルキル（Ｃ１４−１８）ジメチルアンモニウム）等が挙げられる。界面活性剤としては、リポカード２ＨＴＦが最も好ましい。
【手続補正１０】
【補正対象書類名】明細書
【補正対象項目名】０１９３
【補正方法】変更
【補正の内容】
【０１９３】
フッ素系重合体等のハロゲン含有重合体のポリオール架橋を行う際には、ポリオール系架橋剤を用いて行うことができる。
【手続補正１１】
【補正対象書類名】明細書
【補正対象項目名】０１９８
【補正方法】変更
【補正の内容】
【０１９８】
なお、本発明に係わる層（４）は、充填剤として、水酸化マグネシウム、水酸化アルミニウム、水酸化カルシウムなどの金属水酸化物；炭酸マグネシウム、炭酸アルミニウム、炭酸カルシウム、炭酸バリウムなどの炭酸塩；珪酸マグネシウム、珪酸カルシウム、珪酸ナトリウム、珪酸アルミニウムなどの珪酸塩；硫酸アルミニウム、硫酸カルシウム、硫酸バリウムなどの硫酸塩；合成ハイドロタルサイト；二硫化モリブデン、硫化鉄、硫化銅などの金属硫化物；湿式シリカ、乾式シリカ、石英微粉末、ガラス繊維などの酸化ケイ素類；珪藻土、アスベスト、リトポン（硫化亜鉛／硫化バリウム）、グラファイト、カーボンブラック、フッ化カーボン、フッ化カルシウム、コークス、タルク、雲母粉末、ワラストナイト、炭素繊維、各種ウィスカー、などの無機充填剤のほか、有機補強剤、有機充填剤などを含有してもよい。
【手続補正１２】
【補正対象書類名】明細書
【補正対象項目名】０２１５
【補正方法】変更
【補正の内容】
【０２１５】
本発明に係る充填剤を前記アクリル系ゴム（Ａ）に配合する場合は、通常、アクリル系ゴム（Ａ）１００質量部に対して０〜３００質量部、好ましくは０〜２００質量部程度とすることができる。充填剤を用いることにより、引張強度、引裂強度および耐摩耗性などの機械的性質が向上された積層体を得ることができ、積層体の他の物性を損なうことなくその硬度を高くすることができる。
【手続補正１３】
【補正対象書類名】明細書
【補正対象項目名】０２３７
【補正方法】変更
【補正の内容】
【０２３７】
本発明に係るオニウム塩を前記エピクロロヒドリンゴム（Ａ）に配合する場合は、通常、エピクロロヒドリンゴム（Ａ）１００質量部に対して、０．２質量部以上、１０質量部以下、好ましくは、０．５質量部以上、８質量部以下の範囲にある。本発明に係るオニウム塩を前記範囲で用い、前記無機化合物と併用すると、より層（３−２）との接着強度が改良される。
【手続補正１４】
【補正対象書類名】明細書
【補正対象項目名】０２４０
【補正方法】変更
【補正の内容】
【０２４０】
本発明に係る充填剤を前記エピクロロヒドリンゴム（Ａ）に配合する場合は、通常、エピクロロヒドリンゴム（Ａ）１００質量部に対して０〜３００質量部、好ましくは０〜２００質量部程度とすることができる。充填剤を用いることにより、引張強度、引裂強度および耐摩耗性などの機械的性質が向上された積層体を得ることができ、積層体の他の物性を損なうことなくその硬度を高くすることができる。
【手続補正１５】
【補正対象書類名】明細書
【補正対象項目名】０２５５
【補正方法】変更
【補正の内容】
【０２５５】
本発明の積層体を構成する層（２−１）と層（２−２）の厚さとしては、特に限定は無いが、層（２−１）は、通常は０．１〜３０ｍｍであり、好ましくは１〜５ｍｍであり、層（２−２）は、通常は０．１〜３０ｍｍであり、好ましくは１〜５ｍｍである。また、積層体全体の厚さとしては、特に限定は無いが、通常は２〜３１ｍｍであり、好ましくは５〜２０ｍｍである。
【手続補正１６】
【補正対象書類名】明細書
【補正対象項目名】０２６４
【補正方法】変更
【補正の内容】
【０２６４】
（ｄ）層（Ａ）を構成する材料を、ニーダー、ロール、バンバリーミキサー、インターミキサーなどの混合機で混練し、押出機により押出すことにより層（Ａ）を形成し、層（Ｂ）を構成する材料を、ニーダー、ロール、バンバリーミキサー、インターミキサーなどの混合機で混練し、押出機により押出すことにより層（Ｂ）を形成し、層（Ａ）と層（Ｂ）とを、直接接着することにより、層（Ａ）と層（Ｂ）とが、直接接している積層体を得る方法。
【手続補正１７】
【補正対象書類名】明細書
【補正対象項目名】０２９２
【補正方法】変更
【補正の内容】
【０２９２】
【表１】
2019176767.tif 000007
［実施例１］
第一段階として、ＢＢ−２型バンバリーミキサー（神戸製鋼所製）を用いて、製造例１で得たエチレン・プロピレン・ＶＮＢ共重合体（Ａ−１）１００質量部を３０秒間素練りし、次いでこれに、ステアリン酸１質量部、カーボンブラック（旭＃６０Ｇ、旭カーボン（株）社製）４５質量部、カーボンブラック（旭＃５０Ｇ、旭カーボン（株）社製）４５質量部、カーボンブラック（旭＃１５ＨＳ、旭カーボン（株）社製）４０質量部、パラフィン系プロセスオイル（ダイアナプロセスＰＳ−４３０、出光興産（株）製）４７質量部、および老化防止剤（ノクラックＣＤ、大内新興化学（株）製）４質量部を加え、１４０℃で２分間混練した。その後、ラムを上昇させ掃除を行ない、さらに、１分間混練を行ない、約１５０℃で排出し、第一段階の配合物を得た。
【手続補正１８】
【補正対象書類名】明細書
【補正対象項目名】０２９３
【補正方法】変更
【補正の内容】
【０２９３】
次に、第二段階として、第一段階で得られた配合物を、８インチロール（日本ロール（株）社製、前ロールの表面温度５０℃、後ロールの表面温度５０℃、前ロールの回転数１６ｒｐｍ、後ロールの回転数１８ｒｐｍ）に巻き付けて、これに、水酸化カルシウム（ＮＩＣＣ−５０００、井上石灰工業（株）製）１質量部、ジアルキルパーオキサイド（パーヘキサ25B-40、日油株式会社製）３質量部、架橋助剤(Trimethylolpropane-trimethacrylate)（ハイクロスＭ、精工化学株式会社製）３質量部を加え１０分間混練して未架橋の共重合体組成物を得た。
【手続補正１９】
【補正対象書類名】明細書
【補正対象項目名】０２９４
【補正方法】変更
【補正の内容】
【０２９４】
《層（４）を形成するフッ素系重合体組成物の調製》
（フッ素系重合体組成物）
フッ素系重合体組成物として、ダイエル  ＤＣ−２２７０Ｆ（ダイキン工業製：ポリオール架橋型フッ素ゴムコンパウンド）を用いた。
【手続補正２０】
【補正対象書類名】明細書
【補正対象項目名】０２９６
【補正方法】変更
【補正の内容】
【０２９６】
《積層体の成形および接着強度の評価》
（Ｔ型剥離試験用の積層体の調製）
上記共重合体組成物および上記フッ素系重合体組成物を、それぞれシート状に分出した。次に分出した未架橋シート（共重合体組成物およびフッ素系重合体組成物）５０ｇを、それぞれ個別にルミラー（商品名）（延伸ポリエステル（ポリエチレンテレフタレート）フィルム）で上下にサンドし、１２０℃で２分間、５０トンプレスで予備成形し、ｔ（厚さ）＝１ｍｍ、２０ｃｍ四方の未架橋シートを作製した。
【手続補正２１】
【補正対象書類名】明細書
【補正対象項目名】０３０１
【補正方法】変更
【補正の内容】
【０３０１】
［実施例２〜２０］
実施例１で用いた層（１）を形成する共重合体組成物に替えて、表２−１および２−２に記載した配合量で各種配合剤を加えて得た共重合体組成物を用いる以外は、実施例１と同様に行い積層体を作製し、実施例１に記載の方法で、Ｔ型剥離試験を行い、接着強度を測定した。
【手続補正２２】
【補正対象書類名】明細書
【補正対象項目名】０３０５
【補正方法】変更
【補正の内容】
【０３０５】
［比較例１］
実施例１で用いた層（１）を形成する共重合体組成物に替えて、表２−２に記載した配合量〔水酸化カルシウムなどの無機化合物（Ｅ）を配合しない〕で用いる以外は、実施例１と同様に行い積層体を作製し、実施例１に記載の方法で、Ｔ型剥離試験を行い、接着強度を測定した。
【手続補正２３】
【補正対象書類名】明細書
【補正対象項目名】０３０８
【補正方法】変更
【補正の内容】
【０３０８】
【表２−２】
2019176767.tif 000008
（測定・評価方法）
以下の実施例２１〜２６および比較例２において、各特性の測定および評価方法は次の通りである。
【手続補正２４】
【補正対象書類名】明細書
【補正対象項目名】０３０９
【補正方法】変更
【補正の内容】
【０３０９】
（Ｔ型剥離試験）
積層体の接着強度（剥離強度）を以下の方法で測定した。
【手続補正２５】
【補正対象書類名】明細書
【補正対象項目名】０３１４
【補正方法】変更
【補正の内容】
【０３１４】
次に、第二段階として、第一段階で得られた配合物を、８インチロール（日本ロール（株）社製、前ロールの表面温度５０℃、後ロールの表面温度５０℃、前ロールの回転数１６ｒｐｍ、後ロールの回転数１８ｒｐｍ）に巻き付けて、５質量部の水酸化カルシウム（ＮＩＣＣ−５０００、井上石灰工業（株）製）、２質量部の４，４'−ビス（α，α−ジメチルベンジル）ジフェニルアミン（ノクラックＣＤ、大内新興化学（株）製）、１質量部のポリオキシエチレンステアリルエーテルリン酸（フオスファノールＲＬ−２１０：東邦化学工業（株）製）、０．５質量部の（６−アミノヘキシル）カルバミン酸（Ｄｉａｋ  Ｎｏ．１：ＤｕＰｏｎｔ社製）、２質量部の１，３−ジ−ｏ−トリルグアニジン（ノクセラーＤＴ、大内新興化学工業（株）製）を加え１０分間混練して未架橋のゴム組成物（ゴム配合物）（ＡＣＭを含む組成物）を得た。
【手続補正２６】
【補正対象書類名】明細書
【補正対象項目名】０３１５
【補正方法】変更
【補正の内容】
【０３１５】
《層（２−２）を形成するフッ素系重合体組成物の調製》
（フッ素系重合体組成物）
フッ素系重合体組成物として、ダイエル  ＤＣ−２２７０Ｆ（ダイキン工業製：ポリオール架橋型フッ素ゴムコンパウンド）を用いた。ダイエル  ＤＣ−２２７０Ｆは、フッ素ゴム以外にもポリオール系架橋剤（ビスフェノール  ＡＦ）、架橋促進剤（４級オニウム塩）、充填剤、受酸剤を含む組成物である。
【手続補正２７】
【補正対象書類名】明細書
【補正対象項目名】０３１７
【補正方法】変更
【補正の内容】
【０３１７】
次に、前記プレスが行われた後の、ＡＣＭを含む組成物から得られた未架橋シート〔層（２−１）〕およびフッ素系重合体組成物から得られた未架橋シート〔層（２−２）〕を、それぞれ後述の本プレス寸法（１５ｃｍ×１５ｃｍ×ｔ=１ｍｍ）に裁断した。裁断した後に上下のルミラーフィルムを剥がし、次にそれぞれの未架橋シートを重ね合わせた。重ね合わせる際には、未架橋シートの一部（幅３ｃｍ、長さ１５ｃｍ：剥離試験時の掴みしろ）にルミラーフィルムをはさみ込んだ状態で、前記未架橋シートを重ね合わせた。
【手続補正２８】
【補正対象書類名】明細書
【補正対象項目名】０３１８
【補正方法】変更
【補正の内容】
【０３１８】
前記一部にルミラーフィルムが挟み込まれた、重ね合わせられた未架橋シートを、１００トンプレス成型機を用いて１８０℃で１０分間プレス（本プレス）し、厚み２ｍｍの架橋シート（積層体）を調製した。
【手続補正２９】
【補正対象書類名】明細書
【補正対象項目名】０３２６
【補正方法】変更
【補正の内容】
【０３２６】
【表３】
2019176767.tif 000009
（測定・評価方法）
以下の実施例２７〜３２および比較例３において、各特性の測定および評価方法は次の通りである。
【手続補正３０】
【補正対象書類名】明細書
【補正対象項目名】０３２７
【補正方法】変更
【補正の内容】
【０３２７】
（Ｔ型剥離試験）
積層体の接着強度（剥離強度）を以下の方法で測定した。
【手続補正３１】
【補正対象書類名】明細書
【補正対象項目名】０３３２
【補正方法】変更
【補正の内容】
【０３３２】
次に、第二段階として、第一段階で得られた配合物を、８インチロール（日本ロール（株）社製、前ロールの表面温度５０℃、後ロールの表面温度５０℃、前ロールの回転数１６ｒｐｍ、後ロールの回転数１８ｒｐｍ）に巻き付けて、５質量部の水酸化カルシウム（ＮＩＣＣ−５０００、井上石灰工業（株）製）、３質量部の４塩化ジ硬化牛脂アルキルジメチルアンモニウム（リポカード２ＨＴフレーク、ライオン・スペシャリティ・ケミカルズ（株）製）、１．２質量部の２,４,６-トリメルカプト-S-トリアジン（ノクセラーＴＣＡ、大内新興化学工業（株）製）、０．５質量部のテトラメチルチウラムジスルフィド（ノクセラーＴＴ、大内新興化学工業（株）製）を加え１０分間混練して未架橋の組成物（ＥＣＯを含む組成物）を得た。
【手続補正３２】
【補正対象書類名】明細書
【補正対象項目名】０３３３
【補正方法】変更
【補正の内容】
【０３３３】
《層（３−２）を形成するフッ素系重合体組成物の調製》
（フッ素系重合体組成物）
フッ素系重合体組成物として、ダイエル  ＤＣ−２２７０Ｆ（ダイキン工業製：ポリオール架橋型フッ素ゴムコンパウンド）を用いた。ダイエル  ＤＣ−２２７０Ｆはフッ素系重合体以外にもポリオール系架橋剤（ビスフェノール  ＡＦ）、架橋促進剤（４級オニウム塩）、充填剤、受酸剤を含む組成物である。
【手続補正３３】
【補正対象書類名】明細書
【補正対象項目名】０３３５
【補正方法】変更
【補正の内容】
【０３３５】
次に、前記プレスが行われた後の、ＥＣＯを含む組成物から得られた未加硫シート〔層（３−１）〕およびフッ素系重合体組成物から得られた未架橋シート〔層（３−２）〕を、それぞれ後述の本プレス寸法（１５ｃｍ×１５ｃｍ×ｔ=１ｍｍ）に裁断した。裁断した後に上下のルミラーを剥がし、次にそれぞれの未架橋シートを重ね合わせた。重ね合わせる際には、未架橋シートの一部（幅３ｃｍ、長さ１５ｃｍ：剥離試験時の掴みしろ）にルミラーフィルム（ｔ＝０．２ｍｍ）をはさみ込んだ状態で、前記未架橋シートを重ね合わせた。
【手続補正３４】
【補正対象書類名】明細書
【補正対象項目名】０３３６
【補正方法】変更
【補正の内容】
【０３３６】
前記一部にルミラーフィルムが挟み込まれた、重ね合わせられた未架橋シートを、１００トンプレス成型機を用いて１８０℃で１０分間プレス（本プレス）し、厚み２ｍｍの架橋シート（積層体）を調製した。
【手続補正３５】
【補正対象書類名】明細書
【補正対象項目名】０３４１
【補正方法】変更
【補正の内容】
【０３４１】
［比較例３］
実施例２７で用いた層（３−１）を形成するＥＣＯ組成物に替えて、表４に記載した配合量〔リポカード２ＨＴフレークなどのオニウム塩を配合しない〕で用いる以外は、実施例２７と同様に行い積層体を作製し、実施例２７に記載の方法で、Ｔ型剥離試験を行った。
【国際調査報告】
2019176767.tif 000010
2019176767.tif 000011
2019176767.tif 000012
2019176767.tif 000013